(57)【要約】【課題】外部から振動や衝撃が付与された場合でも、導通信頼性及び絶縁信頼性を効果的に高めることができる絶縁部付き導電性粒子を提供する。【解決手段】本発明に係る絶縁部付き導電性粒子は、導電部を少なくとも表面に有する導電性粒子と、前記導電性粒子の表面上に配置された絶縁部とを備え、前記絶縁部が、複数種の重合性化合物を含む重合性成分の重合体であり、前記重合性成分が、第１の反応性官能基を有する重合性化合物と、前記第１の反応性官能基とは異なる第２の反応性官能基を有する重合性化合物とを含み、前記重合性成分が、架橋剤を含まず、かつ、前記重合性成分が、該重合性成分１００重量％中に、単独重合体のガラス転移温度が１００℃未満である重合性化合物を１０重量％以上含み、前記重合体が、前記第１の反応性官能基と前記第２の反応性官能基とを有する。【選択図】図１
2020098764.tif 000002
【特許請求の範囲】
【請求項１】
導電部を少なくとも表面に有する導電性粒子と、
前記導電性粒子の表面上に配置された絶縁部とを備え、
前記絶縁部が、複数種の重合性化合物を含む重合性成分の重合体であり、
前記重合性成分が、第１の反応性官能基を有する重合性化合物と、前記第１の反応性官能基とは異なる第２の反応性官能基を有する重合性化合物とを含み、
前記重合性成分が、架橋剤を含まず、かつ、前記重合性成分が、該重合性成分１００重量％中に、単独重合体のガラス転移温度が１００℃未満である重合性化合物を１０重量％以上含み、
前記重合体が、前記第１の反応性官能基と前記第２の反応性官能基とを有する、絶縁部付き導電性粒子。
【請求項２】
前記第１の反応性官能基と前記第２の反応性官能基とが、刺激により反応可能な性質を有する、請求項１に記載の絶縁部付き導電性粒子。
【請求項３】
前記刺激が、加熱又は光の照射である、請求項２に記載の絶縁部付き導電性粒子。
【請求項４】
導電部を少なくとも表面に有する導電性粒子と、
前記導電性粒子の表面上に配置された絶縁部とを備え、
前記絶縁部が、複数種の重合性化合物を含む重合性成分の重合体であり、
前記重合性成分が、第１の反応性官能基を有する重合性化合物と、前記第１の反応性官能基とは異なる第２の反応性官能基を有する重合性化合物とを含み、
前記重合性成分が、架橋剤を含まず、かつ、前記重合性成分が、該重合性成分１００重量％中に、単独重合体のガラス転移温度が１００℃未満である重合性化合物を１０重量％以上含み、
前記重合体が、前記第１の反応性官能基と前記第２の反応性官能基とが反応した構造を含む、絶縁部付き導電性粒子。
【請求項５】
下記式（１）により求められる前記絶縁部の架橋度が、１０以上である、請求項１〜４のいずれか１項に記載の絶縁部付き導電性粒子。
架橋度＝［（Ａ／Ｂ）×１００］  式（１）
前記式（１）中、Ａは前記第１の反応性官能基を有する重合性化合物及び前記第２の反応性官能基を有する重合性化合物の合計のモル数であり、Ｂは前記重合性化合物の合計のモル数である。
【請求項６】
前記第１の反応性官能基が、環状エーテル基、イソシアネート基、アルデヒド基又はニトリル基である、請求項１〜５のいずれか１項に記載の絶縁部付き導電性粒子。
【請求項７】
前記環状エーテル基が、エポキシ基又はオキセタニル基である、請求項６に記載の絶縁部付き導電性粒子。
【請求項８】
前記第２の反応性官能基が、アミド基、水酸基、カルボキシル基、イミド基又はアミノ基である、請求項１〜７のいずれか１項に記載の絶縁部付き導電性粒子。
【請求項９】
前記絶縁部が、絶縁性粒子である、請求項１〜８のいずれか１項に記載の絶縁部付き導電性粒子。
【請求項１０】
前記導電性粒子の粒子径の、前記絶縁性粒子の粒子径に対する比が、３以上１００以下である、請求項９に記載の絶縁部付き導電性粒子。
【請求項１１】
前記導電性粒子の粒子径が、１μｍ以上５μｍ以下である、請求項１〜１０のいずれか１項に記載の絶縁部付き導電性粒子。
【請求項１２】
導電部を少なくとも表面に有する導電性粒子と、絶縁性材料とを用いて、絶縁部付き導電性粒子を製造する方法であり、
前記導電性粒子の表面上に前記絶縁性材料を配置して絶縁部を形成する絶縁部形成工程を備え、
前記絶縁部が、複数種の重合性化合物を含む重合性成分の重合体であり、
前記重合性成分が、第１の反応性官能基を有する重合性化合物と、前記第１の反応性官能基とは異なる第２の反応性官能基を有する重合性化合物とを含み、
前記重合性成分が、架橋剤を含まず、かつ、前記重合性成分が、該重合性成分１００重量％中に、単独重合体のガラス転移温度が１００℃未満である重合性化合物を１０重量％以上含む、絶縁部付き導電性粒子の製造方法。
【請求項１３】
前記絶縁部形成工程の温度が５０℃未満であり、
前記重合体が、前記第１の反応性官能基と前記第２の反応性官能基とを有する絶縁部付き導電性粒子を得る、請求項１２に記載の絶縁部付き導電性粒子の製造方法。
【請求項１４】
前記絶縁部形成工程の後に、前記絶縁部付き導電性粒子を加熱する加熱工程を備え、
前記加熱工程の加熱温度が７０℃以上であり、前記加熱工程の加熱時間が１時間以上であり、
前記重合体が、前記第１の反応性官能基と前記第２の反応性官能基とが反応した構造を含む絶縁部付き導電性粒子を得る、請求項１２又は１３に記載の絶縁部付き導電性粒子の製造方法。
【請求項１５】
請求項１〜１１のいずれか１項に記載の絶縁部付き導電性粒子と、バインダー樹脂とを含む、導電材料。
【請求項１６】
第１の電極を表面に有する第１の接続対象部材と、
第２の電極を表面に有する第２の接続対象部材と、
前記第１の接続対象部材と、前記第２の接続対象部材を接続している接続部とを備え、
前記接続部の材料が、請求項１〜１１のいずれか１項に記載の絶縁部付き導電性粒子であるか、又は前記絶縁部付き導電性粒子とバインダー樹脂とを含む導電材料であり、
前記第１の電極と前記第２の電極とが、前記絶縁部付き導電性粒子における前記導電部により電気的に接続されている、接続構造体。
【発明の詳細な説明】
【技術分野】
【０００１】
本発明は、導電性粒子の表面に絶縁部が配置された絶縁部付き導電性粒子及び絶縁部付き導電性粒子の製造方法に関する。また、本発明は、上記絶縁部付き導電性粒子を用いた導電材料及び接続構造体に関する。
【背景技術】
【０００２】
異方性導電ペースト及び異方性導電フィルム等の異方性導電材料が広く知られている。該異方性導電材料では、バインダー樹脂中に導電性粒子が分散されている。また、導電性粒子として、導電層の表面に絶縁処理が施された導電性粒子が用いられることがある。
【０００３】
上記異方性導電材料は、各種の接続構造体を得るために用いられている。上記異方性導電材料を用いる接続としては、例えば、フレキシブルプリント基板とガラス基板との接続（ＦＯＧ（Ｆｉｌｍ  ｏｎ  Ｇｌａｓｓ））、半導体チップとフレキシブルプリント基板との接続（ＣＯＦ（Ｃｈｉｐ  ｏｎ  Ｆｉｌｍ））、半導体チップとガラス基板との接続（ＣＯＧ（Ｃｈｉｐ  ｏｎ  Ｇｌａｓｓ））、並びにフレキシブルプリント基板とガラスエポキシ基板との接続（ＦＯＢ（Ｆｉｌｍ  ｏｎ  Ｂｏａｒｄ））等が挙げられる。
【０００４】
また、上記導電性粒子として、導電性粒子の表面上に絶縁性粒子が配置された絶縁性粒子付き導電性粒子が用いられることがある。さらに、導電層の表面上に絶縁層が配置された被覆導電性粒子が用いられることもある。
【０００５】
上記絶縁性粒子の一例として、下記の特許文献１には、導電性粒子の表面に存在して、上記導電性粒子を絶縁するための樹脂粒子が開示されている。上記樹脂粒子は、少なくともアルキル（メタ）アクリレートと多価（メタ）アクリレートとを必須とする重合性成分の共重合物を含む。上記多価（メタ）アクリレートは各（メタ）アクリル基が互いに３個以上の炭素原子を介して結合した化合物である。特許文献１では、上記多価（メタ）アクリレートの含有量が、上記重合性成分の総量に対して５質量％以上であることが記載されている。
【０００６】
下記の特許文献２には、表面が導電性を有する導電性粒子と、上記導電性粒子の表面に付着している絶縁性微粒子とを有する絶縁被覆導電性粒子が開示されている。上記絶縁性微粒子では、架橋性単量体に由来するポリマー成分を含有するコア粒子の表面が、架橋性単量体に由来するポリマー成分を含有する被膜層で被覆されている。上記絶縁性微粒子では、上記コア粒子の下記式（１）により定義される架橋度が７以上である。上記絶縁性微粒子では、上記コア粒子の下記式（１）により定義される架橋度が、上記被膜層の下記式（１）により定義される架橋度より高い。
【０００７】
架橋度＝架橋性単量体の重合性官能基数×（架橋性単量体のモル数／全単量体のモル数）×１００  式（１）
【先行技術文献】
【特許文献】
【０００８】
【特許文献１】特開２０１２−７２３２４号公報
【特許文献２】特開２０１０−８６６６５号公報
【発明の概要】
【発明が解決しようとする課題】
【０００９】
従来の絶縁性粒子付き導電性粒子では、絶縁性粒子付き導電性粒子とバインダー樹脂とを混合して異方性導電材料を作製する際に、絶縁性粒子が導電性粒子の表面から脱離することがある。特に、特許文献１に記載のような従来の絶縁性粒子では、耐溶剤性を高めるために、架橋性単量体（架橋剤）が用いられることがある。架橋性単量体（架橋剤）の含有量が多くなると、得られる絶縁性粒子の耐溶剤性を高めることができる。一方で、得られる絶縁性粒子は硬く、柔軟性に欠けるため、導電性粒子の表面への密着性を十分に高めることが困難であり、絶縁性粒子の導電性粒子の表面からの脱離を防止することが困難なことがある。結果として、異方性導電材料を用いた導電接続時に、接続されてはならない横方向に隣接する電極間の絶縁信頼性を大きく高めることが困難なことがある。また、絶縁性粒子が硬い場合には、異方性導電材料を用いた導電接続時に、絶縁性粒子が容易に変形等しないことがあり、また、絶縁性粒子が電極と導電性粒子との間から容易に排除等されないことがある。結果として、接続されるべき上下の電極間の導通信頼性を大きく高めることが困難なことがある。
【００１０】
上記の課題を解決するために、例えば、特許文献２等に記載されているように、絶縁性粒子をコアシェル構造とし、コアの表面の架橋度とシェルの表面の架橋度とを調整する方法等が提案されている。しかしながら、従来の方法では、絶縁性粒子を十分に軟らかくすることは困難であり、異方性導電材料を用いた導電接続時に、絶縁性粒子が容易に変形等しなかったり、絶縁性粒子が電極と導電性粒子との間から容易に排除等されなかったりすることがある。結果として、接続されるべき上下の電極間の導通信頼性を大きく高めることが困難なことがある。
【００１１】
また、異方性導電材料を用いて、複数の電極を有する接続対象部材同士を接続する接続部を形成し、導電接続して接続構造体を得たときに、該接続構造体に落下等による外部からの振動や衝撃が付与されることがある。従来の絶縁性粒子付き導電性粒子を含む異方性導電材料を用いて接続構造体を作製すると、絶縁性粒子が硬いため、落下等による外部からの振動や衝撃を緩和することができず、接続部の耐衝撃性を十分に高めることができないことがある。接続構造体における接続部の耐衝撃性が十分に高くない場合には、落下等による外部からの振動や衝撃により、接続部にクラックや剥離等が発生することがある。結果として、接続されるべき上下の電極間の導通信頼性及び接続されてはならない横方向に隣接する電極間の絶縁信頼性をかなり高めることが困難なことがある。
【００１２】
本発明の目的は、外部から振動や衝撃が付与された場合でも、導通信頼性及び絶縁信頼性を効果的に高めることができる絶縁部付き導電性粒子及び絶縁部付き導電性粒子の製造方法を提供することである。また、本発明の目的は、上記絶縁部付き導電性粒子を用いた導電材料及び接続構造体を提供することである。
【課題を解決するための手段】
【００１３】
本発明の広い局面によれば、導電部を少なくとも表面に有する導電性粒子と、前記導電性粒子の表面上に配置された絶縁部とを備え、前記絶縁部が、複数種の重合性化合物を含む重合性成分の重合体であり、前記重合性成分が、第１の反応性官能基を有する重合性化合物と、前記第１の反応性官能基とは異なる第２の反応性官能基を有する重合性化合物とを含み、前記重合性成分が、架橋剤を含まず、かつ、前記重合性成分が、該重合性成分１００重量％中に、単独重合体のガラス転移温度が１００℃未満である重合性化合物を１０重量％以上含み、前記重合体が、前記第１の反応性官能基と前記第２の反応性官能基とを有する、絶縁部付き導電性粒子が提供される。
【００１４】
本発明に係る絶縁部付き導電性粒子のある特定の局面では、前記第１の反応性官能基と前記第２の反応性官能基とが、刺激により反応可能な性質を有する。
【００１５】
本発明に係る絶縁部付き導電性粒子のある特定の局面では、前記刺激が、加熱又は光の照射である。
【００１６】
本発明の広い局面によれば、導電部を少なくとも表面に有する導電性粒子と、前記導電性粒子の表面上に配置された絶縁部とを備え、前記絶縁部が、複数種の重合性化合物を含む重合性成分の重合体であり、前記重合性成分が、第１の反応性官能基を有する重合性化合物と、前記第１の反応性官能基とは異なる第２の反応性官能基を有する重合性化合物とを含み、前記重合性成分が、架橋剤を含まず、かつ、前記重合性成分が、該重合性成分１００重量％中に、単独重合体のガラス転移温度が１００℃未満である重合性化合物を１０重量％以上含み、前記重合体が、前記第１の反応性官能基と前記第２の反応性官能基とが反応した構造を含む、絶縁部付き導電性粒子が提供される。
【００１７】
本発明に係る絶縁部付き導電性粒子のある特定の局面では、下記式（１）により求められる前記絶縁部の架橋度が、１０以上である。
【００１８】
架橋度＝［（Ａ／Ｂ）×１００］  式（１）
【００１９】
前記式（１）中、Ａは前記第１の反応性官能基を有する重合性化合物及び前記第２の反応性官能基を有する重合性化合物の合計のモル数であり、Ｂは前記重合性化合物の合計のモル数である。
【００２０】
本発明に係る絶縁部付き導電性粒子のある特定の局面では、前記第１の反応性官能基が、環状エーテル基、イソシアネート基、アルデヒド基又はニトリル基である。
【００２１】
本発明に係る絶縁部付き導電性粒子のある特定の局面では、前記環状エーテル基が、エポキシ基又はオキセタニル基である。
【００２２】
本発明に係る絶縁部付き導電性粒子のある特定の局面では、前記第２の反応性官能基が、アミド基、水酸基、カルボキシル基、イミド基又はアミノ基である。
【００２３】
本発明に係る絶縁部付き導電性粒子のある特定の局面では、前記絶縁部が、絶縁性粒子である。
【００２４】
本発明に係る絶縁部付き導電性粒子のある特定の局面では、前記導電性粒子の粒子径の、前記絶縁性粒子の粒子径に対する比が、３以上１００以下である。
【００２５】
本発明に係る絶縁部付き導電性粒子のある特定の局面では、前記導電性粒子の粒子径が、１μｍ以上５μｍ以下である。
【００２６】
本発明の広い局面によれば、導電部を少なくとも表面に有する導電性粒子と、絶縁性材料とを用いて、絶縁部付き導電性粒子を製造する方法であり、前記導電性粒子の表面上に前記絶縁性材料を配置して絶縁部を形成する絶縁部形成工程を備え、前記絶縁部が、複数種の重合性化合物を含む重合性成分の重合体であり、前記重合性成分が、第１の反応性官能基を有する重合性化合物と、前記第１の反応性官能基とは異なる第２の反応性官能基を有する重合性化合物とを含み、前記重合性成分が、架橋剤を含まず、かつ、前記重合性成分が、該重合性成分１００重量％中に、単独重合体のガラス転移温度が１００℃未満である重合性化合物を１０重量％以上含む、絶縁部付き導電性粒子の製造方法が提供される。
【００２７】
本発明に係る絶縁部付き導電性粒子の製造方法のある特定の局面では、前記絶縁部形成工程の温度が５０℃未満であり、前記重合体が、前記第１の反応性官能基と前記第２の反応性官能基とを有する絶縁部付き導電性粒子を得る。
【００２８】
本発明に係る絶縁部付き導電性粒子の製造方法のある特定の局面では、前記絶縁部形成工程の後に、前記絶縁部付き導電性粒子を加熱する加熱工程を備え、前記加熱工程の加熱温度が７０℃以上であり、前記加熱工程の加熱時間が１時間以上であり、前記重合体が、前記第１の反応性官能基と前記第２の反応性官能基とが反応した構造を含む絶縁部付き導電性粒子を得る。
【００２９】
本発明の広い局面によれば、上述した絶縁部付き導電性粒子と、バインダー樹脂とを含む、導電材料が提供される。
【００３０】
本発明の広い局面によれば、第１の電極を表面に有する第１の接続対象部材と、第２の電極を表面に有する第２の接続対象部材と、前記第１の接続対象部材と、前記第２の接続対象部材を接続している接続部とを備え、前記接続部の材料が、上述した絶縁部付き導電性粒子であるか、又は前記絶縁部付き導電性粒子とバインダー樹脂とを含む導電材料であり、前記第１の電極と前記第２の電極とが、前記絶縁部付き導電性粒子における前記導電部により電気的に接続されている、接続構造体が提供される。
【発明の効果】
【００３１】
本発明に係る絶縁部付き導電性粒子は、導電部を少なくとも表面に有する導電性粒子と、上記導電性粒子の表面上に配置された絶縁部とを備える。本発明に係る絶縁部付き導電性粒子では、上記絶縁部が、複数種の重合性化合物を含む重合性成分の重合体である。本発明に係る絶縁部付き導電性粒子では、上記重合性成分が、第１の反応性官能基を有する重合性化合物と、上記第１の反応性官能基とは異なる第２の反応性官能基を有する重合性化合物とを含む。本発明に係る絶縁部付き導電性粒子では、上記重合性成分が、架橋剤を含まず、かつ、上記重合性成分が、該重合性成分１００重量％中に、単独重合体のガラス転移温度が１００℃未満である重合性化合物を１０重量％以上含む。本発明に係る絶縁部付き導電性粒子では、上記重合体が、上記第１の反応性官能基と上記第２の反応性官能基とを有する。本発明に係る絶縁部付き導電性粒子では、上記の構成が備えられているので、外部から振動や衝撃が付与された場合でも、導通信頼性及び絶縁信頼性を効果的に高めることができる。
【００３２】
本発明に係る絶縁部付き導電性粒子は、導電部を少なくとも表面に有する導電性粒子と、上記導電性粒子の表面上に配置された絶縁部とを備える。本発明に係る絶縁部付き導電性粒子では、上記絶縁部が、複数種の重合性化合物を含む重合性成分の重合体である。本発明に係る絶縁部付き導電性粒子では、上記重合性成分が、第１の反応性官能基を有する重合性化合物と、上記第１の反応性官能基とは異なる第２の反応性官能基を有する重合性化合物とを含む。本発明に係る絶縁部付き導電性粒子では、上記重合性成分が、架橋剤を含まず、かつ、上記重合性成分が、該重合性成分１００重量％中に、単独重合体のガラス転移温度が１００℃未満である重合性化合物を１０重量％以上含む。本発明に係る絶縁部付き導電性粒子では、上記重合体が、上記第１の反応性官能基と上記第２の反応性官能基とが反応した構造を含む。本発明に係る絶縁部付き導電性粒子では、上記の構成が備えられているので、外部から振動や衝撃が付与された場合でも、導通信頼性及び絶縁信頼性を効果的に高めることができる。
【００３３】
本発明に係る絶縁部付き導電性粒子の製造方法は、導電部を少なくとも表面に有する導電性粒子と、絶縁性材料とを用いて、絶縁部付き導電性粒子を製造する方法であり、上記導電性粒子の表面上に上記絶縁性材料を配置して絶縁部を形成する絶縁部形成工程を備える。本発明に係る絶縁部付き導電性粒子の製造方法では、上記絶縁部が、複数種の重合性化合物を含む重合性成分の重合体である。本発明に係る絶縁部付き導電性粒子の製造方法では、上記重合性成分が、第１の反応性官能基を有する重合性化合物と、上記第１の反応性官能基とは異なる第２の反応性官能基を有する重合性化合物とを含む。本発明に係る絶縁部付き導電性粒子の製造方法では、上記重合性成分が、架橋剤を含まず、かつ、上記重合性成分が、該重合性成分１００重量％中に、単独重合体のガラス転移温度が１００℃未満である重合性化合物を１０重量％以上含む。本発明に係る絶縁部付き導電性粒子の製造方法では、上記の構成が備えられているので、外部から振動や衝撃が付与された場合でも、導通信頼性及び絶縁信頼性を効果的に高めることができる。
【図面の簡単な説明】
【００３４】
【図１】図１は、本発明の第１の実施形態に係る絶縁部付き導電性粒子を示す断面図である。
【図２】図２は、本発明の第２の実施形態に係る絶縁部付き導電性粒子を示す断面図である。
【図３】図３は、本発明の第３の実施形態に係る絶縁部付き導電性粒子を示す断面図である。
【図４】図４は、本発明の第４の実施形態に係る絶縁部付き導電性粒子を示す断面図である。
【図５】図５は、本発明の第１の実施形態に係る絶縁部付き導電性粒子を用いた接続構造体を模式的に示す断面図である。
【発明を実施するための形態】
【００３５】
以下、本発明の詳細を説明する。
【００３６】
（絶縁部付き導電性粒子及び絶縁部付き導電性粒子の製造方法）
本発明に係る絶縁部付き導電性粒子は、導電部を少なくとも表面に有する導電性粒子と、上記導電性粒子の表面上に配置された絶縁部とを備える。本発明に係る絶縁部付き導電性粒子では、上記絶縁部が、複数種の重合性化合物を含む重合性成分の重合体である。本発明に係る絶縁部付き導電性粒子では、上記重合性成分が、第１の反応性官能基を有する重合性化合物と、上記第１の反応性官能基とは異なる第２の反応性官能基を有する重合性化合物とを含む。本発明に係る絶縁部付き導電性粒子では、上記重合性成分が、架橋剤を含まず、かつ、上記重合性成分が、該重合性成分１００重量％中に、単独重合体のガラス転移温度が１００℃未満である重合性化合物を１０重量％以上含む。本発明に係る絶縁部付き導電性粒子では、上記重合体が、上記第１の反応性官能基と上記第２の反応性官能基とを有する。
【００３７】
本発明に係る絶縁部付き導電性粒子では、上記の構成が備えられているので、外部から振動や衝撃が付与された場合でも、導通信頼性及び絶縁信頼性を効果的に高めることができる。
【００３８】
本明細書では、上記第１の反応性官能基と上記第２の反応性官能基とが反応する前の粒子と、上記第１の反応性官能基と上記第２の反応性官能基とが反応した後の粒子との双方を開示する。
【００３９】
本発明に係る絶縁部付き導電性粒子では、上記重合体が上記第１の反応性官能基と上記第２の反応性官能基とを有しており、上記第１の反応性官能基と上記第２の反応性官能基とが反応していない。この絶縁部付き導電性粒子は、上記第１の反応性官能基と上記第２の反応性官能基とが反応する前の粒子である。この絶縁部付き導電性粒子では、上記第１の反応性官能基と上記第２の反応性官能基とが反応していないので、絶縁部の架橋度が低く、柔軟性を有しており、絶縁部と導電性粒子の表面との密着性を高めることができる。
【００４０】
本発明に係る絶縁部付き導電性粒子は、導電部を少なくとも表面に有する導電性粒子と、上記導電性粒子の表面上に配置された絶縁部とを備える。本発明に係る絶縁部付き導電性粒子では、上記絶縁部が、複数種の重合性化合物を含む重合性成分の重合体である。本発明に係る絶縁部付き導電性粒子では、上記重合性成分が、第１の反応性官能基を有する重合性化合物と、上記第１の反応性官能基とは異なる第２の反応性官能基を有する重合性化合物とを含む。本発明に係る絶縁部付き導電性粒子では、上記重合性成分が、架橋剤を含まず、かつ、上記重合性成分が、該重合性成分１００重量％中に、単独重合体のガラス転移温度が１００℃未満である重合性化合物を１０重量％以上含む。本発明に係る絶縁部付き導電性粒子では、上記重合体が、上記第１の反応性官能基と上記第２の反応性官能基とが反応した構造を含む。
【００４１】
本発明に係る絶縁部付き導電性粒子では、上記の構成が備えられているので、外部から振動や衝撃が付与された場合でも、導通信頼性及び絶縁信頼性を効果的に高めることができる。
【００４２】
本発明に係る絶縁部付き導電性粒子では、上記重合体が上記第１の反応性官能基と上記第２の反応性官能基とが反応した構造を含む。この絶縁部付き導電性粒子は、上記第１の反応性官能基と上記第２の反応性官能基とが反応した後の粒子である。この絶縁部付き導電性粒子は、バインダー樹脂中に配合される前に、上記第１の反応性官能基と上記第２の反応性官能基とを反応させることで得られることが好ましい。バインダー樹脂中に配合される前の絶縁部付き導電性粒子において、上記第１の反応性官能基と上記第２の反応性官能基とが反応していることが好ましい。本発明に係る絶縁部付き導電性粒子では、上記第１の反応性官能基と上記第２の反応性官能基とが反応しているので、絶縁部の架橋度を高めることができ、絶縁部の耐溶剤性を高めることができる。
【００４３】
従来の絶縁性粒子付き導電性粒子では、絶縁性粒子付き導電性粒子とバインダー樹脂とを混合して異方性導電材料を作製する際に、絶縁性粒子が導電性粒子の表面から脱離することがある。特に、従来の絶縁性粒子では、耐溶剤性を高めるために、架橋性単量体（架橋剤）が用いられることがある。そのため、絶縁性粒子は硬く、柔軟性に欠けるため、導電性粒子の表面への密着性を十分に高めることが困難であり、絶縁性粒子の導電性粒子の表面からの脱離を防止することが困難なことがある。結果として、異方性導電材料を用いた導電接続時に、接続されてはならない横方向に隣接する電極間の絶縁信頼性を大きく高めることが困難なことがある。また、絶縁性粒子が硬い場合には、異方性導電材料を用いた導電接続時に、絶縁性粒子が容易に変形等しないことがあり、また、絶縁性粒子が電極と導電性粒子との間から容易に排除等されないことがある。結果として、接続されるべき上下の電極間の導通信頼性を大きく高めることが困難なことがある。
【００４４】
また、異方性導電材料を用いて、複数の電極を有する接続対象部材同士を接続する接続部を形成し、導電接続して接続構造体を得たときに、該接続構造体に落下等による外部からの振動や衝撃が付与されることがある。従来の絶縁性粒子付き導電性粒子を含む異方性導電材料を用いて接続構造体を作製すると、絶縁性粒子が硬いため、落下等による外部からの振動や衝撃を緩和することができず、接続部の耐衝撃性を十分に高めることができないことがある。接続構造体における接続部の耐衝撃性が十分に高くない場合には、落下等による外部からの振動や衝撃により、接続部にクラックや剥離等が発生することがある。結果として、接続されるべき上下の電極間の導通信頼性及び接続されてはならない横方向に隣接する電極間の絶縁信頼性をかなり高めることが困難なことがある。
【００４５】
本発明者らは、特定の絶縁部付き導電性粒子を用いることで、絶縁部に関して、導電性粒子の表面への密着性と耐溶剤性との双方を両立させることができることを見出した。本発明では、上記の構成が備えられているので、絶縁部が導電性粒子の表面から脱離することを防止することができる。結果として、接続されてはならない隣接する横方向の電極間の絶縁信頼性を効果的に高めることができる。また、本発明では、上記の構成が備えられているので、絶縁部が比較的柔軟であり、異方性導電材料を用いた導電接続時に、絶縁部が容易に変形等したり、また、絶縁部が電極と導電性粒子との間から容易に排除等されたりする。結果として、接続されるべき上下の電極間の導通信頼性を効果的に高めることができる。
【００４６】
また、本発明では、絶縁部の架橋度を高めることができるので、耐溶剤性を高めることができる。一方で、本発明では、絶縁部に関して、架橋性単量体（架橋剤）が用いられておらず、かつ、特定の重合性化合物が用いられているので、比較的柔軟な絶縁部を形成することができる。このため、本発明に係る絶縁部付き導電性粒子を含む異方性導電材料を用いて接続構造体を作製すると、絶縁部が比較的柔軟であるため、落下等による外部からの振動や衝撃を緩和することができ、接続部の耐衝撃性を効果的に高めることができる。結果として、落下等による外部からの振動や衝撃が付与された場合であっても、接続部におけるクラックや剥離等の発生を効果的に防止することができ、接続されるべき上下の電極間の導通信頼性及び接続されてはならない横方向に隣接する電極間の絶縁信頼性を効果的に高めることができる。なお、本明細書において、「架橋性単量体（架橋剤）」は、１分子中に２個以上のエチレン性不飽和基を有する重合性化合物と定義する。
【００４７】
本発明では、上記のような効果を得るために、特定の絶縁部付き導電性粒子を用いることは大きく寄与する。
【００４８】
電極間の導通信頼性及び絶縁信頼性をより一層効果的に高める観点からは、上記絶縁部付き導電性粒子の粒子径の変動係数（ＣＶ値）は、好ましくは１０％以下、より好ましくは５％以下である。
【００４９】
上記変動係数（ＣＶ値）は、以下のようにして測定できる。
【００５０】
ＣＶ値（％）＝（ρ／Ｄｎ）×１００
ρ：絶縁部付き導電性粒子の粒子径の標準偏差
Ｄｎ：絶縁部付き導電性粒子の粒子径の平均値
【００５１】
上記絶縁部付き導電性粒子の形状は特に限定されない。上記絶縁部付き導電性粒子の形状は、球状であってもよく、球状以外の形状であってもよく、扁平状等の形状であってもよい。
【００５２】
上記絶縁部付き導電性粒子は、バインダー樹脂中に分散され、導電材料を得るために好適に用いられる。
【００５３】
以下、図面を参照しつつ、本発明の具体的な実施形態を説明する。
【００５４】
図１は、本発明の第１の実施形態に係る絶縁部付き導電性粒子を示す断面図である。
【００５５】
図１に示す絶縁部付き導電性粒子１は、導電性粒子２と、導電性粒子２の表面上に配置された絶縁部３とを備える。絶縁部３は絶縁性粒子である。絶縁部付き導電性粒子１は、導電性粒子２と、導電性粒子２の表面上に配置された複数の絶縁性粒子とを備える。絶縁部３は、絶縁性を有する材料（絶縁性材料）により形成されている。
【００５６】
導電性粒子２は、基材粒子１１と、基材粒子１１の表面上に配置された導電部１２とを有する。絶縁部付き導電性粒子１においては、導電部１２は導電層である。導電部１２は、基材粒子１１の表面を覆っている。導電性粒子２は、基材粒子１１の表面が導電部１２により被覆された被覆粒子である。導電性粒子２は表面に導電部１２を有する。上記導電性粒子では、上記導電部が上記基材粒子の表面の全体を覆っていてもよく、上記導電部が上記基材粒子の表面の一部を覆っていてもよい。上記絶縁部付き導電性粒子では、上記絶縁部（上記絶縁性粒子）は、上記導電部の表面上に配置されていることが好ましい。
【００５７】
図２は、本発明の第２の実施形態に係る絶縁部付き導電性粒子を示す断面図である。
【００５８】
図２に示す絶縁部付き導電性粒子２１は、導電性粒子２２と、導電性粒子２２の表面上に配置された絶縁部３とを備える。絶縁部３は絶縁性粒子である。
【００５９】
導電性粒子２２は、基材粒子１１と、基材粒子１１の表面上に配置された導電部３１とを有する。絶縁部付き導電性粒子２１においては、導電部３１は導電層である。導電性粒子２２は、基材粒子１１の表面上に複数の芯物質３２を有する。導電部３１は、基材粒子１１と芯物質３２とを被覆している。芯物質３２を導電部３１が被覆していることにより、導電性粒子２２は、表面に複数の突起３３を有する。導電性粒子２２では、芯物質３２により導電部３１の表面が隆起されており、複数の突起３３が形成されている。上記導電性粒子では、上記導電部が上記基材粒子の表面の全体を覆っていてもよく、上記導電部が上記基材粒子の表面の一部を覆っていてもよい。上記絶縁部付き導電性粒子では、上記絶縁部（上記絶縁性粒子）は、上記導電部の表面上に配置されていることが好ましい。
【００６０】
図３は、本発明の第３の実施形態に係る絶縁部付き導電性粒子を示す断面図である。
【００６１】
図３に示す絶縁部付き導電性粒子４１は、導電性粒子４２と、導電性粒子４２の表面上に配置された絶縁部３とを備える。絶縁部３は絶縁性粒子である。
【００６２】
導電性粒子４２は、基材粒子１１と、基材粒子１１の表面上に配置された導電部５１とを有する。絶縁部付き導電性粒子４１においては、導電部５１は導電層である。導電性粒子４２は、導電性粒子２２とは異なり芯物質を有しない。導電部５１は、第１の部分と、該第１の部分よりも厚みが厚い第２の部分とを有する。導電性粒子４２は、表面に複数の突起５２を有する。複数の突起５２を除く部分が、導電部５１の上記第１の部分である。複数の突起５２は、導電部５１の厚みが厚い上記第２の部分である。上記導電性粒子では、上記導電部が上記基材粒子の表面の全体を覆っていてもよく、上記導電部が上記基材粒子の表面の一部を覆っていてもよい。上記絶縁部付き導電性粒子では、上記絶縁部（上記絶縁性粒子）は、上記導電部の表面上に配置されていることが好ましい。
【００６３】
図４は、本発明の第４の実施形態に係る絶縁部付き導電性粒子を示す断面図である。
【００６４】
図４に示す絶縁部付き導電性粒子６１は、導電性粒子２と、導電性粒子２の表面上に配置された絶縁部６２とを備える。絶縁部６２は絶縁層である。絶縁部付き導電性粒子６１は、導電性粒子２と、導電性粒子２の表面上に配置された絶縁層とを備える。絶縁部６２は、絶縁性を有する材料（絶縁性材料）により形成されている。
【００６５】
導電性粒子２は、基材粒子１１と、基材粒子１１の表面上に配置された導電部１２とを有する。絶縁部付き導電性粒子６１においては、導電部１２は導電層である。導電部１２は、基材粒子１１の表面を覆っている。導電性粒子２は、基材粒子１１の表面が導電部１２により被覆された被覆粒子である。導電性粒子２は表面に導電部１２を有する。上記導電性粒子では、上記導電部が上記基材粒子の表面の全体を覆っていてもよく、上記導電部が上記基材粒子の表面の一部を覆っていてもよい。上記絶縁部付き導電性粒子では、上記絶縁部（上記絶縁層）は、上記導電部の表面上に配置されていることが好ましい。
【００６６】
次に、本発明に係る絶縁部付き導電性粒子の製造方法について説明する。
【００６７】
本発明に係る絶縁部付き導電性粒子の製造方法は、導電部を少なくとも表面に有する導電性粒子と、絶縁性材料とを用いて、絶縁部付き導電性粒子を製造する方法であり、上記導電性粒子の表面上に上記絶縁性材料を配置して絶縁部を形成する絶縁部形成工程を備える。本発明に係る絶縁部付き導電性粒子の製造方法では、上記絶縁部が、複数種の重合性化合物を含む重合性成分の重合体である。本発明に係る絶縁部付き導電性粒子の製造方法では、上記重合性成分が、第１の反応性官能基を有する重合性化合物と、上記第１の反応性官能基とは異なる第２の反応性官能基を有する重合性化合物とを含む。本発明に係る絶縁部付き導電性粒子の製造方法では、上記重合性成分が、架橋剤を含まず、かつ、上記重合性成分が、該重合性成分１００重量％中に、単独重合体のガラス転移温度が１００℃未満である重合性化合物を１０重量％以上含む。得られる絶縁部付き導電性粒子は、上記第１の反応性官能基と上記第２の反応性官能基とが反応する前の粒子であることが好ましい。
【００６８】
本発明に係る絶縁部付き導電性粒子の製造方法では、上記の構成が備えられているので、外部から振動や衝撃が付与された場合でも、導通信頼性及び絶縁信頼性を効果的に高めることができる。
【００６９】
本発明に係る絶縁部付き導電性粒子の製造方法では、上記絶縁部形成工程の温度が５０℃未満であることが好ましく、上記絶縁部形成工程の温度が４０℃以下であることがより好ましい。本発明に係る絶縁部付き導電性粒子の製造方法では、上記絶縁部形成工程後の絶縁部付き導電性粒子においては、上記重合体が上記第１の反応性官能基と上記第２の反応性官能基とを有することが好ましい。本発明に係る絶縁部付き導電性粒子の製造方法では、上記絶縁部形成工程後の絶縁部付き導電性粒子においては、上記第１の反応性官能基と上記第２の反応性官能基とが反応していないことが好ましい。本発明に係る絶縁部付き導電性粒子の製造方法では、上記絶縁部形成工程後の絶縁部付き導電性粒子においては、上記第１の反応性官能基と上記第２の反応性官能基とが反応していないので、上記絶縁部の架橋度が低く、柔軟性を有しており、上記絶縁部と上記導電性粒子の表面との密着性を高めることができる。
【００７０】
本発明に係る絶縁部付き導電性粒子の製造方法では、上記絶縁部形成工程の後に、上記絶縁部付き導電性粒子を加熱する加熱工程を備えることが好ましい。本発明に係る絶縁部付き導電性粒子の製造方法では、上記加熱工程の加熱温度が７０℃以上であることが好ましく、上記加熱工程の加熱温度が９０℃以上であることがより好ましい。本発明に係る絶縁部付き導電性粒子の製造方法では、上記加熱工程の加熱時間が１時間以上であることが好ましく、上記加熱工程の加熱時間が２時間以上であることがより好ましい。本発明に係る絶縁部付き導電性粒子の製造方法では、上記加熱工程後の絶縁部付き導電性粒子においては、上記重合体が、上記第１の反応性官能基と上記第２の反応性官能基とが反応した構造を含むことが好ましい。本発明に係る絶縁部付き導電性粒子の製造方法では、上記加熱工程後の絶縁部付き導電性粒子においては、上記第１の反応性官能基と上記第２の反応性官能基とが反応していることが好ましい。得られる絶縁部付き導電性粒子は、上記第１の反応性官能基と上記第２の反応性官能基とが反応した後の粒子であることが好ましい。本発明に係る絶縁部付き導電性粒子の製造方法では、上記加熱工程後の絶縁部付き導電性粒子においては、上記第１の反応性官能基と上記第２の反応性官能基とが反応しているので、上記絶縁部の架橋度を高めることができ、上記絶縁部の耐溶剤性を高めることができる。
【００７１】
本発明に係る絶縁部付き導電性粒子の製造方法では、上記絶縁部形成工程の後に上記加熱工程が備えられているので、上記絶縁部に関して、上記導電性粒子の表面への密着性と耐溶剤性との双方を両立させることができる。結果として、絶縁部付き導電性粒子を用いて電極間を電気的に接続した場合に、接続されてはならない隣接する横方向の電極間の絶縁信頼性をより一層効果的に高めることができる。
【００７２】
また、本発明に係る絶縁部付き導電性粒子の製造方法では、絶縁部の架橋度を高めることができるので、耐溶剤性を高めることができる一方で、絶縁部に関して、架橋性単量体（架橋剤）が用いられておらず、かつ、特定の重合性化合物が用いられているので、比較的柔軟な絶縁部を形成することができる。このため、本発明に係る絶縁部付き導電性粒子を含む異方性導電材料を用いて接続構造体を作製すると、絶縁部が比較的柔軟であるため、落下等による外部からの振動や衝撃を緩和することができ、接続部の耐衝撃性を効果的に高めることができる。結果として、落下等による外部からの振動や衝撃が付与された場合であっても、接続部におけるクラックや剥離等の発生を効果的に防止することができ、接続されるべき上下の電極間の導通信頼性及び接続されてはならない横方向に隣接する電極間の絶縁信頼性を効果的に高めることができる。
【００７３】
以下、絶縁部付き導電性粒子の他の詳細を説明する。
【００７４】
導電性粒子：
上記導電性粒子は、基材粒子と、上記基材粒子の表面上に配置された導電部とを有していることが好ましい。上記導電部は、単層構造であってもよく、２層以上の複層構造であってもよい。
【００７５】
上記導電性粒子の粒子径は、好ましくは０．５μｍ以上、より好ましくは１μｍ以上であり、好ましくは１００μｍ以下、より好ましくは６０μｍ以下、より一層好ましくは３０μｍ以下、さらに好ましくは１０μｍ以下、特に好ましくは５μｍ以下である。上記導電性粒子の粒子径が、上記下限以上及び上記上限以下であると、上記導電性粒子を用いて電極間を接続した場合に、導電性粒子と電極との接触面積が十分に大きくなり、かつ導電部を形成する際に凝集した導電性粒子が形成され難くなる。また、導電性粒子を介して接続された電極間の間隔が大きくなりすぎず、かつ導電部が基材粒子の表面から剥離し難くなる。
【００７６】
上記導電性粒子の粒子径は、平均粒子径であることが好ましく、数平均粒子径であることがより好ましい。導電性粒子の粒子径は、例えば、任意の導電性粒子５０個を電子顕微鏡又は光学顕微鏡にて観察し、各導電性粒子の粒子径の平均値を算出することや、レーザー回折式粒度分布測定を行うことにより求められる。電子顕微鏡又は光学顕微鏡での観察では、１個当たりの導電性粒子の粒子径は、円相当径での粒子径として求められる。電子顕微鏡又は光学顕微鏡での観察において、任意の５０個の導電性粒子の円相当径での平均粒子径は、球相当径での平均粒子径とほぼ等しくなる。レーザー回折式粒度分布測定では、１個当たりの導電性粒子の粒子径は、球相当径での粒子径として求められる。上記導電性粒子の平均粒子径は、レーザー回折式粒度分布測定により算出することが好ましい。
【００７７】
上記導電性粒子の粒子径の変動係数（ＣＶ値）は、好ましくは１０％以下、より好ましくは５％以下である。上記導電性粒子の粒子径の変動係数が、上記上限以下であると、電極間の導通信頼性及び絶縁信頼性をより一層効果的に高めることができる。
【００７８】
上記変動係数（ＣＶ値）は、以下のようにして測定できる。
【００７９】
ＣＶ値（％）＝（ρ／Ｄｎ）×１００
ρ：導電性粒子の粒子径の標準偏差
Ｄｎ：導電性粒子の粒子径の平均値
【００８０】
上記導電性粒子の形状は特に限定されない。上記導電性粒子の形状は、球状であってもよく、球状以外の形状であってもよく、扁平状等の形状であってもよい。
【００８１】
基材粒子：
上記基材粒子としては、樹脂粒子、金属粒子を除く無機粒子、有機無機ハイブリッド粒子及び金属粒子等が挙げられる。上記基材粒子は、金属粒子を除く基材粒子であることが好ましく、樹脂粒子、金属粒子を除く無機粒子又は有機無機ハイブリッド粒子であることがより好ましい。上記基材粒子は、コアと、該コアの表面上に配置されたシェルとを備えるコアシェル粒子であってもよい。上記コアが有機コアであってもよく、上記シェルが無機シェルであってもよい。
【００８２】
上記樹脂粒子の材料として、種々の有機物が好適に用いられる。上記樹脂粒子の材料としては、ポリエチレン、ポリプロピレン、ポリスチレン、ポリ塩化ビニル、ポリ塩化ビニリデン、ポリイソブチレン、及びポリブタジエン等のポリオレフィン樹脂；ポリメチルメタクリレート及びポリメチルアクリレート等のアクリル樹脂；ポリカーボネート、ポリアミド、フェノールホルムアルデヒド樹脂、メラミンホルムアルデヒド樹脂、ベンゾグアナミンホルムアルデヒド樹脂、尿素ホルムアルデヒド樹脂、フェノール樹脂、メラミン樹脂、ベンゾグアナミン樹脂、尿素樹脂、エポキシ樹脂、不飽和ポリエステル樹脂、飽和ポリエステル樹脂、ポリエチレンテレフタレート、ポリスルホン、ポリフェニレンオキサイド、ポリアセタール、ポリイミド、ポリアミドイミド、ポリエーテルエーテルケトン、ポリエーテルスルホン、ジビニルベンゼン重合体、並びにジビニルベンゼン系共重合体等が挙げられる。上記ジビニルベンゼン系共重合体等としては、ジビニルベンゼン−スチレン共重合体及びジビニルベンゼン−（メタ）アクリル酸エステル共重合体等が挙げられる。上記樹脂粒子の硬度を好適な範囲に容易に制御できるので、上記樹脂粒子の材料は、エチレン性不飽和基を有する重合性単量体を１種又は２種以上重合させた重合体であることが好ましい。
【００８３】
上記樹脂粒子を、エチレン性不飽和基を有する重合性単量体を重合させて得る場合には、該エチレン性不飽和基を有する重合性単量体としては、非架橋性の単量体と架橋性の単量体とが挙げられる。
【００８４】
上記非架橋性の単量体としては、スチレン、及びα−メチルスチレン等のスチレン系単量体；（メタ）アクリル酸、マレイン酸、及び無水マレイン酸等のカルボキシル基含有単量体；メチル（メタ）アクリレート、エチル（メタ）アクリレート、プロピル（メタ）アクリレート、ブチル（メタ）アクリレート、２−エチルヘキシル（メタ）アクリレート、ラウリル（メタ）アクリレート、セチル（メタ）アクリレート、ステアリル（メタ）アクリレート、シクロヘキシル（メタ）アクリレート、及びイソボルニル（メタ）アクリレート等のアルキル（メタ）アクリレート化合物；２−ヒドロキシエチル（メタ）アクリレート、グリセロール（メタ）アクリレート、ポリオキシエチレン（メタ）アクリレート、及びグリシジル（メタ）アクリレート等の酸素原子含有（メタ）アクリレート化合物；（メタ）アクリロニトリル等のニトリル含有単量体；メチルビニルエーテル、エチルビニルエーテル、及びプロピルビニルエーテル等のビニルエーテル化合物；酢酸ビニル、酪酸ビニル、ラウリン酸ビニル、及びステアリン酸ビニル等の酸ビニルエステル化合物；エチレン、プロピレン、イソプレン、及びブタジエン等の不飽和炭化水素；トリフルオロメチル（メタ）アクリレート、ペンタフルオロエチル（メタ）アクリレート、塩化ビニル、フッ化ビニル、及びクロルスチレン等のハロゲン含有単量体等が挙げられる。
【００８５】
上記架橋性の単量体としては、テトラメチロールメタンテトラ（メタ）アクリレート、テトラメチロールメタントリ（メタ）アクリレート、テトラメチロールメタンジ（メタ）アクリレート、トリメチロールプロパントリ（メタ）アクリレート、ジペンタエリスリトールヘキサ（メタ）アクリレート、ジペンタエリスリトールペンタ（メタ）アクリレート、グリセロールトリ（メタ）アクリレート、グリセロールジ（メタ）アクリレート、（ポリ）エチレングリコールジ（メタ）アクリレート、（ポリ）プロピレングリコールジ（メタ）アクリレート、（ポリ）テトラメチレングリコールジ（メタ）アクリレート、及び１，４−ブタンジオールジ（メタ）アクリレート等の多官能（メタ）アクリレート化合物；トリアリル（イソ）シアヌレート、トリアリルトリメリテート、ジビニルベンゼン、ジアリルフタレート、ジアリルアクリルアミド、ジアリルエーテル、並びに、γ−（メタ）アクリロキシプロピルトリメトキシシラン、トリメトキシシリルスチレン、及びビニルトリメトキシシラン等のシラン含有単量体等が挙げられる。
【００８６】
「（メタ）アクリレート」の用語は、アクリレートとメタクリレートとを示す。「（メタ）アクリル」の用語は、アクリルとメタクリルとを示す。「（メタ）アクリロイル」の用語は、アクリロイルとメタクリロイルとを示す。
【００８７】
上記エチレン性不飽和基を有する重合性単量体を、公知の方法により重合させることで、上記樹脂粒子を得ることができる。この方法としては、ラジカル重合開始剤の存在下で懸濁重合する方法、並びに非架橋の種粒子を用いてラジカル重合開始剤とともに単量体を膨潤させて重合する方法等が挙げられる。
【００８８】
上記基材粒子が金属を除く無機粒子又は有機無機ハイブリッド粒子である場合には、基材粒子を形成するための無機物としては、シリカ、アルミナ、チタン酸バリウム、ジルコニア及びカーボンブラック等が挙げられる。上記無機物は、金属ではないことが好ましい。上記シリカにより形成された粒子としては特に限定されないが、例えば、加水分解性のアルコキシシリル基を２つ以上有するケイ素化合物を加水分解して架橋重合体粒子を形成した後に、必要に応じて焼成を行うことにより得られる粒子が挙げられる。上記有機無機ハイブリッド粒子としては、架橋したアルコキシシリルポリマーとアクリル樹脂とにより形成された有機無機ハイブリッド粒子等が挙げられる。
【００８９】
上記有機無機ハイブリッド粒子は、コアと、該コアの表面上に配置されたシェルとを有するコアシェル型の有機無機ハイブリッド粒子であることが好ましい。上記コアが有機コアであることが好ましい。上記シェルが無機シェルであることが好ましい。電極間の接続抵抗をより一層効果的に低くする観点からは、上記基材粒子は、有機コアと上記有機コアの表面上に配置された無機シェルとを有する有機無機ハイブリッド粒子であることが好ましい。
【００９０】
上記有機コアの材料としては、上述した樹脂粒子の材料等が挙げられる。
【００９１】
上記無機シェルの材料としては、上述した基材粒子の材料として挙げた無機物が挙げられる。上記無機シェルの材料は、シリカであることが好ましい。上記無機シェルは、上記コアの表面上で、金属アルコキシドをゾルゲル法によりシェル状物とした後、該シェル状物を焼成させることにより形成されていることが好ましい。上記金属アルコキシドはシランアルコキシドであることが好ましい。上記無機シェルはシランアルコキシドにより形成されていることが好ましい。
【００９２】
上記基材粒子が金属粒子である場合に、該金属粒子の材料である金属としては、銀、銅、ニッケル、ケイ素、金及びチタン等が挙げられる。
【００９３】
上記基材粒子の粒子径は、好ましくは０．５μｍ以上、より好ましくは１μｍ以上、さらに好ましくは２μｍ以上であり、好ましくは１００μｍ以下、より好ましくは６０μｍ以下、さらに好ましくは５０μｍ以下である。上記基材粒子の粒子径が、上記下限以上及び上記上限以下であると、電極間の間隔が小さくなり、かつ導電層の厚みを厚くしても、小さい導電性粒子が得られる。さらに基材粒子の表面に導電部を形成する際に凝集し難くなり、凝集した導電性粒子が形成され難くなる。
【００９４】
上記基材粒子の粒子径は、２μｍ以上５０μｍ以下であることが特に好ましい。上記基材粒子の粒子径が、２μｍ以上５０μｍ以下の範囲内であると、基材粒子の表面に導電部を形成する際に凝集し難くなり、凝集した導電性粒子が形成され難くなる。
【００９５】
上記基材粒子の粒子径は、平均粒子径であることが好ましく、数平均粒子径であることがより好ましい。
【００９６】
上記基材粒子の粒子径は粒度分布測定装置等を用いて求められる。基材粒子の粒子径は、任意の基材粒子５０個を電子顕微鏡又は光学顕微鏡にて観察し、平均値を算出することにより求めることが好ましい。電子顕微鏡又は光学顕微鏡での観察では、１個当たりの基材粒子の粒子径は、円相当径での粒子径として求められる。電子顕微鏡又は光学顕微鏡での観察において、任意の５０個の基材粒子の円相当径での平均粒子径は、球相当径での平均粒子径とほぼ等しくなる。レーザー回折式粒度分布測定では、１個当たりの基材粒子の粒子径は、球相当径での粒子径として求められる。導電性粒子において、上記基材粒子の粒子径を測定する場合には、例えば、以下のようにして測定できる。
【００９７】
導電性粒子の含有量が３０重量％となるように、Ｋｕｌｚｅｒ社製「テクノビット４０００」に添加し、分散させて、導電性粒子検査用埋め込み樹脂を作製する。検査用埋め込み樹脂中に分散した導電性粒子の中心付近を通るようにイオンミリング装置（日立ハイテクノロジーズ社製「ＩＭ４０００」）を用いて、導電性粒子の断面を切り出す。そして、電界放射型走査型電子顕微鏡（ＦＥ−ＳＥＭ）を用いて、画像倍率を２５０００倍に設定し、５０個の導電性粒子を無作為に選択し、各導電性粒子の基材粒子を観察する。各導電性粒子における基材粒子の粒子径を計測し、それらを算術平均して基材粒子の粒子径とする。
【００９８】
導電部：
本発明では、上記導電性粒子は、導電部を少なくとも表面に有する。上記導電部は、金属を含むことが好ましい。上記導電部を構成する金属は、特に限定されない。上記金属としては、金、銀、銅、白金、パラジウム、亜鉛、鉛、アルミニウム、コバルト、インジウム、ニッケル、クロム、チタン、アンチモン、ビスマス、ゲルマニウム及びカドミウム、並びにこれらの合金等が挙げられる。また、上記金属として、錫ドープ酸化インジウム（ＩＴＯ）を用いてもよい。上記金属は１種のみが用いられてもよく、２種以上が併用されてもよい。電極間の接続抵抗をより一層低くする観点からは、錫を含む合金、ニッケル、パラジウム、銅又は金が好ましく、ニッケル又はパラジウムがより好ましい。
【００９９】
また、導通信頼性をより一層効果的に高める観点からは、上記導電部及び上記導電部の外表面部分はニッケルを含むことが好ましい。ニッケルを含む導電部１００重量％中のニッケルの含有量は、好ましくは１０重量％以上、より好ましくは５０重量％以上、より一層好ましくは６０重量％以上、さらに好ましくは７０重量％以上、特に好ましくは９０重量％以上である。上記ニッケルを含む導電部１００重量％中のニッケルの含有量は、９７重量％以上であってもよく、９７．５重量％以上であってもよく、９８重量％以上であってもよい。
【０１００】
なお、導電部の表面には、酸化により水酸基が存在することが多い。一般的に、ニッケルにより形成された導電部の表面には、酸化により水酸基が存在する。このような水酸基を有する導電部の表面（導電性粒子の表面）に、化学結合を介して、絶縁部を配置できる。
【０１０１】
上記導電部は、１つの層により形成されていてもよい。上記導電部は、複数の層により形成されていてもよい。すなわち、上記導電部は、２層以上の積層構造を有していてもよい。上記導電部が複数の層により形成されている場合には、最外層を構成する金属は、金、ニッケル、パラジウム、銅又は錫と銀とを含む合金であることが好ましく、金であることがより好ましい。最外層を構成する金属がこれらの好ましい金属である場合には、電極間の接続抵抗がより一層低くなる。また、最外層を構成する金属が金である場合には、耐腐食性がより一層高くなる。
【０１０２】
上記基材粒子の表面上に導電部を形成する方法は特に限定されない。上記導電部を形成する方法としては、無電解めっきによる方法、電気めっきによる方法、物理的な衝突による方法、メカノケミカル反応による方法、物理的蒸着又は物理的吸着による方法、並びに金属粉末もしくは金属粉末とバインダーとを含むペーストを基材粒子の表面にコーティングする方法等が挙げられる。上記導電部を形成する方法は、無電解めっき、電気めっき又は物理的な衝突による方法であることが好ましい。上記物理的蒸着による方法としては、真空蒸着、イオンプレーティング及びイオンスパッタリング等の方法が挙げられる。また、上記物理的な衝突による方法では、例えば、シーターコンポーザ（徳寿工作所社製）等が用いられる。
【０１０３】
上記導電部の厚みは、好ましくは０．００５μｍ以上、より好ましくは０．０１μｍ以上であり、好ましくは１０μｍ以下、より好ましくは１μｍ以下、さらに好ましくは０．３μｍ以下である。上記導電部の厚みが、上記下限以上及び上記上限以下であると、十分な導電性が得られ、かつ導電性粒子が硬くなりすぎずに、電極間の接続の際に導電性粒子を十分に変形させることができる。
【０１０４】
上記導電部が複数の層により形成されている場合に、最外層の導電部の厚みは、好ましくは０．００１μｍ以上、より好ましくは０．０１μｍ以上であり、好ましくは０．５μｍ以下、より好ましくは０．１μｍ以下である。上記最外層の導電部の厚みが、上記下限以上及び上記上限以下であると、最外層の導電部が均一になり、耐腐食性が十分に高くなり、かつ電極間の接続抵抗を十分に低くすることができる。
【０１０５】
上記導電部の厚みは、例えば、透過型電子顕微鏡（ＴＥＭ）を用いて、導電性粒子の断面を観察することにより測定できる。
【０１０６】
芯物質：
上記導電性粒子は、上記導電部の外表面に複数の突起を有することが好ましい。絶縁部付き導電性粒子により接続される電極の表面には、酸化被膜が形成されていることが多い。導電部の表面に突起を有する絶縁部付き導電性粒子を用いた場合には、電極間に絶縁部付き導電性粒子を配置して圧着させることにより、突起により上記酸化被膜を効果的に排除できる。このため、電極と導電部とがより一層確実に接触し、電極間の接続抵抗がより一層低くなる。さらに、電極間の接続時に、導電性粒子の突起によって、導電性粒子と電極との間の絶縁性粒子を効果的に排除できる。このため、電極間の導通信頼性がより一層高くなる。
【０１０７】
上記突起を形成する方法としては、基材粒子の表面に芯物質を付着させた後、無電解めっきにより導電部を形成する方法、並びに基材粒子の表面に無電解めっきにより導電部を形成した後、芯物質を付着させ、さらに無電解めっきにより導電部を形成する方法等が挙げられる。上記突起を形成する他の方法としては、基材粒子の表面上に導電部を形成する途中段階で、芯物質を添加する方法等が挙げられる。また、突起を形成するために、上記芯物質を用いずに、基材粒子に無電解めっきにより導電部を形成した後、導電部の表面上に突起状にめっきを析出させ、さらに無電解めっきにより導電部を形成する方法等を用いてもよい。
【０１０８】
基材粒子の表面に芯物質を付着させる方法としては、基材粒子の分散液中に、芯物質を添加し、基材粒子の表面に芯物質を、ファンデルワールス力により集積させ、付着させる方法、並びに基材粒子を入れた容器に、芯物質を添加し、容器の回転等による機械的な作用により基材粒子の表面に芯物質を付着させる方法等が挙げられる。付着させる芯物質の量を制御する観点からは、基材粒子の表面に芯物質を付着させる方法は、分散液中の基材粒子の表面に芯物質を集積させ、付着させる方法であることが好ましい。
【０１０９】
上記芯物質を構成する物質としては、導電性物質及び非導電性物質が挙げられる。上記導電性物質としては、金属、金属の酸化物、黒鉛等の導電性非金属及び導電性ポリマー等が挙げられる。上記導電性ポリマーとしては、ポリアセチレン等が挙げられる。上記非導電性物質としては、シリカ、アルミナ及びジルコニア等が挙げられる。電極間の導通信頼性をより一層高める観点からは、上記芯物質が金属であることが好ましい。
【０１１０】
上記金属は特に限定されない。上記金属としては、金、銀、銅、白金、亜鉛、鉄、鉛、錫、アルミニウム、コバルト、インジウム、ニッケル、クロム、チタン、アンチモン、ビスマス、ゲルマニウム及びカドミウム等の金属、並びに錫−鉛合金、錫−銅合金、錫−銀合金、錫−鉛−銀合金及び炭化タングステン等の２種類以上の金属で構成される合金等が挙げられる。電極間の導通信頼性をより一層高める観点からは、上記金属は、ニッケル、銅、銀又は金が好ましい。上記金属は、上記導電部（導電層）を構成する金属と同じであってもよく、異なっていてもよい。
【０１１１】
上記芯物質の形状は特に限定されない。芯物質の形状は塊状であることが好ましい。芯物質としては、粒子状の塊、複数の微小粒子が凝集した凝集塊、及び不定形の塊等が挙げられる。
【０１１２】
上記芯物質の平均径（平均粒子径）は、好ましくは０．００１μｍ以上、より好ましくは０．０５μｍ以上、好ましくは０．９μｍ以下、より好ましくは０．２μｍ以下である。上記芯物質の平均径が、上記下限以上及び上記上限以下であると、電極間の接続抵抗を効果的に低くすることができる。
【０１１３】
上記芯物質の粒子径は、平均粒子径であることが好ましく、数平均粒子径であることがより好ましい。芯物質の粒子径は、例えば、任意の芯物質５０個を電子顕微鏡又は光学顕微鏡にて観察し、各芯物質の粒子径の平均値を算出することや、レーザー回折式粒度分布測定を行うことにより求められる。電子顕微鏡又は光学顕微鏡での観察では、１個当たりの芯物質の粒子径は、円相当径での粒子径として求められる。電子顕微鏡又は光学顕微鏡での観察において、任意の５０個の芯物質の円相当径での平均粒子径は、球相当径での平均粒子径とほぼ等しくなる。レーザー回折式粒度分布測定では、１個当たりの芯物質の粒子径は、球相当径での粒子径として求められる。上記芯物質の平均粒子径は、レーザー回折式粒度分布測定により算出することが好ましい。
【０１１４】
絶縁部：
本発明に係る絶縁部付き導電性粒子は、上記導電性粒子の表面上に配置された絶縁部を備える。上記絶縁部の形態は特に限定されない。上記絶縁部の形態は、絶縁性粒子であってもよく、絶縁性を有する海島構造であってもよく、絶縁層であってもよい。上記絶縁部が絶縁性粒子である場合には、上記絶縁部（絶縁性粒子）付き導電性粒子は、上記導電性粒子の表面上に複数の絶縁性粒子が配置されていることが好ましい。上記絶縁部が絶縁層である場合には、上記絶縁部（絶縁層）付き導電性粒子は、上記導電性粒子の表面上に絶縁層が配置されていることが好ましく、上記導電性粒子の外表面が絶縁層により被覆されていることが好ましい。導電性粒子の導電部と電極との間の絶縁部をより一層容易に排除する観点からは、上記絶縁部は、絶縁性粒子であることが好ましい。
【０１１５】
上記絶縁部付き導電性粒子を電極間の接続に用いると、隣接する電極間の短絡を防止できる。具体的には、複数の絶縁部付き導電性粒子が接触したときに、複数の電極間に絶縁部が存在するので、上下の電極間ではなく横方向に隣り合う電極間の短絡を防止できる。なお、電極間の接続の際に、２つの電極で絶縁部付き導電性粒子を加圧することにより、導電性粒子の導電部と電極との間の絶縁部を容易に排除できる。さらに、導電部の外表面に複数の突起を有する導電性粒子である場合には、導電性粒子の導電部と電極との間の絶縁部をより一層容易に排除できる。
【０１１６】
本発明に係る絶縁部付き導電性粒子では、上記絶縁部は、複数種の重合性化合物を含む重合性成分の重合体である。上記重合性成分は特に限定されない。上記重合性成分としては、上述した樹脂粒子の材料等が挙げられる。上記絶縁部が絶縁性粒子である場合には、上述した樹脂粒子であってもよい。
【０１１７】
本発明に係る絶縁部付き導電性粒子では、上記重合性成分は、第１の反応性官能基を有する重合性化合物と、上記第１の反応性官能基とは異なる第２の反応性官能基を有する重合性化合物とを含む。
【０１１８】
上記第１の反応性官能基は、環状エーテル基、イソシアネート基、アルデヒド基又はニトリル基であることが好ましく、環状エーテル基、イソシアネート基又はニトリル基であることがより好ましく、環状エーテル基又はニトリル基であることがさらに好ましい。上記環状エーテル基は、エポキシ基又はオキセタニル基であることが好ましく、エポキシ基であることがより好ましい。上記第１の反応性官能基が、上述した好ましい官能基である場合には、絶縁部付き導電性粒子を用いて電極間を電気的に接続した場合に、絶縁信頼性をより一層効果的に高めることができる。
【０１１９】
上記エポキシ基を有する重合性化合物としては、（メタ）アクリル酸グリシジル、アリルグリシジルエーテル、４−ヒドロキシブチル（メタ）アクリレートグリシジルエーテル、及び３，４−エポキシシクロヘキシルメチル（メタ）アクリレート等が挙げられる。上記エポキシ基を有する重合性化合物は、１種のみが用いられてもよく、２種以上が併用されてもよい。
【０１２０】
上記エポキシ基を有する重合性化合物は、（メタ）アクリル酸グリシジル、又は４−ヒドロキシブチル（メタ）アクリレートグリシジルエーテルであることが好ましい。
【０１２１】
上記環状エーテル基（上記エポキシ基を除く）を有する重合性化合物としては、（３−エチルオキセタン−３−イル）メチル（メタ）アクリレート、テトラヒドロフルフリル（メタ）アクリレート、及び環状トリメチロールプロパンホルマール（メタ）アクリレート等が挙げられる。上記環状エーテル基（上記エポキシ基を除く）を有する重合性化合物は、１種のみが用いられてもよく、２種以上が併用されてもよい。
【０１２２】
上記環状エーテル基（上記エポキシ基を除く）を有する重合性化合物は、（３−エチルオキセタン−３−イル）メチル（メタ）アクリレートであることが好ましい。
【０１２３】
上記イソシアネート基を有する重合性化合物としては、２−（メタ）アクリロイルオキシエチルイソシアネート、（メタ）アクリル酸２−（０−［１’−メチルプロピリデンアミノ］カルボキシアミノ）エチル、２−［（３，５−ジメチルピラゾリル）カルボニルアミノ］エチル（メタ）アクリレート、２−（２−（メタ）アクリロイルオキシエチルオキシ）エチルイソシアネート、２−プロピレンイソシアネート、１−フェニル−２−プロピレンイソシアネート、４，４−ジメチルペンテン−５−イソシアネート、２，４，４−トリメチルペンテン−５−イソシアネート、３，３−ジメチルペンテン−５−イソシアネート、２−アリル−２−イソシアネートメチル−マロン酸ジエチルエステル、１−フェニル−３−メチル−３−ブテンイソシアネート、４−ビニルベンゼンイソシアネート、１−イソシアネートメチル−４−ビニル−ベンゼン、及び１，１−（ビスアクリロイルオキシメチル）エチルイソシアネート等が挙げられる。上記イソシアネート基を有する重合性化合物は、１種のみが用いられてもよく、２種以上が併用されてもよい。
【０１２４】
上記イソシアネート基を有する重合性化合物は、２−（メタ）アクリロイルオキシエチルイソシアネート、又は２−（２−（メタ）アクリロイルオキシエチルオキシ）エチルイソシアネートであることが好ましい。
【０１２５】
上記アルデヒド基を有する重合性化合物としては、アクロレイン等が挙げられる。
【０１２６】
上記ニトリル基を有する重合性化合物としては、（メタ）アクリロニトリル等が挙げられる。
【０１２７】
上記第２の反応性官能基は、上記第１の反応性官能基とは異なる。上記第２の反応性官能基は、アミド基、水酸基、カルボキシル基、イミド基又はアミノ基であることが好ましく、アミド基、カルボキシル基又はアミノ基であることがより好ましく、アミド基又はカルボキシル基であることがさらに好ましい。上記第２の反応性官能基が、上述した好ましい官能基である場合には、絶縁部付き導電性粒子を用いて電極間を電気的に接続した場合に、絶縁信頼性をより一層効果的に高めることができる。
【０１２８】
上記アミド基を有する重合性化合物としては、（メタ）アクリルアミド、Ｎ−置換（メタ）アクリルアミド、及びＮ，Ｎ−置換（メタ）アクリルアミド等が挙げられる。上記Ｎ−置換（メタ）アクリルアミドは特に限定されない。上記Ｎ−置換（メタ）アクリルアミドとしては、Ｎ−イソプロピル（メタ）アクリルアミド、Ｎ−メチロール（メタ）アクリルアミド、Ｎ−（２−ヒドロキシエチル）（メタ）アクリルアミド、Ｎ−メトキシメチル（メタ）アクリルアミド、Ｎ−エトキシメチル（メタ）アクリルアミド、Ｎ−プロポキシメチル（メタ）アクリルアミド、Ｎ−イソプロポキシメチル（メタ）アクリルアミド、Ｎ−ブトキシメチル（メタ）アクリルアミド、Ｎ−イソブトキシメチル（メタ）アクリルアミド、ダイアセトン（メタ）アクリルアミド、及びＮ，Ｎ−ジメチルアミノプロピル（メタ）アクリルアミド等が挙げられる。上記Ｎ，Ｎ−置換（メタ）アクリルアミドは特に限定されない。上記Ｎ，Ｎ−置換（メタ）アクリルアミドとしては、Ｎ，Ｎ−ジメチル（メタ）アクリルアミド、Ｎ，Ｎ−ジエチル（メタ）アクリルアミド、及び（メタ）アクリロイルモルホリン等が挙げられる。上記アミド基を有する重合性化合物は、１種のみが用いられてもよく、２種以上が併用されてもよい。
【０１２９】
上記アミド基を有する重合性化合物は、（メタ）アクリルアミド、Ｎ−メトキシメチル（メタ）アクリルアミド、又はＮ，Ｎ−ジメチル（メタ）アクリルアミドであることが好ましく、（メタ）アクリルアミドであることがより好ましい。
【０１３０】
上記水酸基を有する重合性化合物としては、２−ヒドロキシエチル（メタ）アクリレート、２−ヒドロキシブチル（メタ）アクリレート、２−ヒドロキシプロピル（メタ）アクリレート、３−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート、（４−ヒドロキシメチルシクロへキシル）メチルアクリレート、ビニルアルコール、アリルアルコール、２−ヒドロキシエチルビニルエーテル、４−ヒドロキシブチルビニルエーテル、ジエチレングリコールモノビニルエーテル、ペンタエリスリトールトリ（メタ）アクリレート、ペンタエリスリトールジ（メタ）アクリレートモノステアレート、イソシアヌル酸エチレンオキサイド変性ジ（メタ）アクリレート、２−ヒドロキシ−３−フェノキシプロピル（メタ）アクリレート、グリセリン（メタ）アクリレート、及び２−ヒドロキシ−３−（メタ）アクリロイロキシプロピル（メタ）アクリレート等が挙げられる。上記水酸基を有する重合性化合物は、１種のみが用いられてもよく、２種以上が併用されてもよい。
【０１３１】
上記水酸基を有する重合性化合物は、２−ヒドロキシエチル（メタ）アクリレート、又は２−ヒドロキシブチル（メタ）アクリレートであることが好ましい。
【０１３２】
上記カルボキシル基を有する重合性化合物としては、（メタ）アクリル酸、クロトン酸、ケイ皮酸等の不飽和モノカルボン酸、マレイン酸、イタコン酸、コハク酸、フマル酸、シトラコン酸等の不飽和ジカルボン酸、及びこれらの塩や無水物等が挙げられる。上記カルボキシル基を有する重合性化合物は、１種のみが用いられてもよく、２種以上が併用されてもよい。
【０１３３】
上記カルボキシル基を有する重合性化合物は、（メタ）アクリル酸であることが好ましい。
【０１３４】
上記イミド基を有する重合性化合物としては、イミド（メタ）アクリレート、及びマレイミド等が挙げられる。上記イミド基を有する重合性化合物は、１種のみが用いられてもよく、２種以上が併用されてもよい。
【０１３５】
上記イミド基を有する重合性化合物は、イミド（メタ）アクリレートであることが好ましい。
【０１３６】
上記アミノ基を有する重合性化合物としては、Ｎ，Ｎ−ジメチルアミノエチル（メタ）アクリレート、及びＮ，Ｎ−ジメチルアミノプロピルメタクリレート等が挙げられる。上記アミノ基を有する重合性化合物は、１種のみが用いられてもよく、２種以上が併用されてもよい。
【０１３７】
上記アミノ基を有する重合性化合物は、Ｎ，Ｎ−ジメチルアミノエチル（メタ）アクリレートであることが好ましい。
【０１３８】
本発明に係る絶縁部付き導電性粒子では、上記重合性成分が、架橋剤を含まず、かつ、上記重合性成分が、該重合性成分１００重量％中に、単独重合体のガラス転移温度が１００℃未満である重合性化合物を１０重量％以上含む。ここで、単独重合体のガラス転移温度が１００℃未満である重合性化合物における単独重合体とは、重合性化合物を単独重合させた単独重合体を意味する。
【０１３９】
外部から振動や衝撃が付与された場合でも、導通信頼性及び絶縁信頼性をより一層効果的に高める観点からは、上記単独重合体のガラス転移温度（Ｔｇ（Ｈ））は、１００℃未満であることが好ましく、９０℃以下であることがより好ましく、７０℃以下であることがさらに好ましい。また、隣り合う絶縁部同士が融着し、絶縁部付き導電性粒子同士の凝集をより一層効果的に抑制する観点からは、上記単独重合体のガラス転移温度は、０℃以上であることが好ましく、２０℃以上であることがより好ましい。
【０１４０】
上記単独重合体を得る重合において、重合方法は特に限定されない。上記重合性化合物を、公知の方法により単独重合させることで、上記単独重合体を得ることができる。この方法としては、例えば、すべての上記重合性化合物を一度に重合させてもよく、上記重合性化合物を逐次的に加えて重合させてもよい。
【０１４１】
上記ガラス転移温度（Ｔｇ（Ｈ））は、ＪＩＳ−Ｋ７１２１に準拠して、示差走査熱量計を用いて、昇温速度１０℃／分の条件で測定することができる。上記示差走査熱量計としては、日立ハイテクサイエンス社製「ＤＳＣ７０２０」等が挙げられる。
【０１４２】
上記重合性化合物としては、イソボルニルアクリレート（Ｔｇ（Ｈ）：９２℃）、ｔ−ブチルアクリレート（Ｔｇ（Ｈ）：１４℃）、ステアリルアクリレート（Ｔｇ（Ｈ）：３０℃）、シクロヘキシルアクリレート（Ｔｇ（Ｈ）：１５℃）、２−ヒドロキシ−３−フェノキシプロピルアクリレート（Ｔｇ（Ｈ）：１７℃）、ジシクロペンテニルオキシエチルアクリレート（Ｔｇ（Ｈ）：１５℃）、及び環状トリメチロールプロパンホルマールアクリレート（Ｔｇ（Ｈ）：２７℃）等のアクリレート化合物；エチルメタクリレート（Ｔｇ（Ｈ）：６５℃）、ｎ−ブチルメタクリレート（Ｔｇ（Ｈ）：２０℃）、イソブチルメタクリレート（Ｔｇ（Ｈ）：４８℃）、ｎ−ステアリルメタクリレート（Ｔｇ（Ｈ）：３８℃）、シクロヘキシルメタクリレート（Ｔｇ（Ｈ）：６６℃）、テトラヒドロフルフリルメタクリレート（Ｔｇ（Ｈ）：６０℃）、ベンジルメタクリレート（Ｔｇ（Ｈ）：５４℃）、２−ヒドロキシエチルメタクリレート（Ｔｇ（Ｈ）：５５℃）、２−ヒドロキシプロピルメタクリレート（Ｔｇ（Ｈ）：２６℃）、ジメチルアミノエチルメタクリレート（Ｔｇ（Ｈ）：１８℃）、ジエチルアミノエチルメタクリレート（Ｔｇ（Ｈ）：２０℃）、グリシジルメタクリレート（Ｔｇ（Ｈ）：４６℃）、ジシクロペンテニルオキシエチルメタクリレート（Ｔｇ（Ｈ）：５０℃）、フェノキシエチルメタクリレート（Ｔｇ（Ｈ）：３６℃）、フタル酸２−メタクリロイルオキシエチル（Ｔｇ（Ｈ）：７５℃）、及びヘキサヒドロフタル酸２−メタクリロイルオキシエチル（Ｔｇ（Ｈ）：７０℃）等のメタクリレート化合物；酢酸ビニル（Ｔｇ（Ｈ）：２８℃）、ピバリン酸ビニル（Ｔｇ（Ｈ）：８６℃）、及びモノクロロ酢酸ビニル（Ｔｇ（Ｈ）：３５℃）等の酸ビニルエステル化合物；塩化ビニル（Ｔｇ（Ｈ）：８７℃）、及びフッ化ビニル（Ｔｇ（Ｈ）：３５℃）等のハロゲン含有単量体等が挙げられる。
【０１４３】
上記重合性化合物は、以下の化合物Ａであることが好ましく、以下の化合物Ｂであることがより好ましい。上記化合物Ａとしては、ステアリルアクリレート（Ｔｇ（Ｈ）：３０℃）、環状トリメチロールプロパンホルマールアクリレート（Ｔｇ（Ｈ）：２７℃）、エチルメタクリレート（Ｔｇ（Ｈ）：６５℃）、ｎ−ブチルメタクリレート（Ｔｇ（Ｈ）：２０℃）、イソブチルメタクリレート（Ｔｇ（Ｈ）：４８℃）、ｎ−ステアリルメタクリレート（Ｔｇ（Ｈ）：３８℃）、シクロヘキシルメタクリレート（Ｔｇ（Ｈ）：６６℃）、テトラヒドロフルフリルメタクリレート（Ｔｇ（Ｈ）：６０℃）、ベンジルメタクリレート（Ｔｇ（Ｈ）：５４℃）、２−ヒドロキシエチルメタクリレート（Ｔｇ（Ｈ）：５５℃）、２−ヒドロキシプロピルメタクリレート（Ｔｇ（Ｈ）：２６℃）、ジエチルアミノエチルメタクリレート（Ｔｇ（Ｈ）：２０℃）、グリシジルメタクリレート（Ｔｇ（Ｈ）：４６℃）、ジシクロペンテニルオキシエチルメタクリレート（Ｔｇ（Ｈ）：５０℃）、フェノキシエチルメタクリレート（Ｔｇ（Ｈ）：３６℃）、ヘキサヒドロフタル酸２−メタクリロイルオキシエチル（Ｔｇ（Ｈ）：７０℃）、酢酸ビニル（Ｔｇ（Ｈ）：２８℃）、モノクロロ酢酸ビニル（Ｔｇ（Ｈ）：３５℃）、及びフッ化ビニル（Ｔｇ（Ｈ）：３５℃）が挙げられる。上記化合物Ｂとしては、エチルメタクリレート（Ｔｇ（Ｈ）：６５℃）、イソブチルメタクリレート（Ｔｇ（Ｈ）：４８℃）、シクロヘキシルメタクリレート（Ｔｇ（Ｈ）：６６℃）、テトラヒドロフルフリルメタクリレート（Ｔｇ（Ｈ）：６０℃）、ベンジルメタクリレート（Ｔｇ（Ｈ）：５４℃）、２−ヒドロキシエチルメタクリレート（Ｔｇ（Ｈ）：５５℃）、グリシジルメタクリレート（Ｔｇ（Ｈ）：４６℃）、及びジシクロペンテニルオキシエチルメタクリレート（Ｔｇ（Ｈ）：５０℃）が挙げられる。上記化合物Ａは、１種のみが用いられてもよく、２種以上が併用されてもよい。上記化合物Ｂは、１種のみが用いられてもよく、２種以上が併用されてもよい。
【０１４４】
本発明に係る絶縁部付き導電性粒子では、上記重合性成分が、架橋剤を含まず、かつ、上記重合性成分が、該重合性成分１００重量％中に、単独重合体のガラス転移温度が１００℃未満である重合性化合物を１０重量％以上含む。上記重合性成分が、該重合性成分１００重量％中に、単独重合体のガラス転移温度が１００℃未満である重合性化合物を２０重量％以上含むことが好ましく、３０重量％以上含むことがより好ましい。上記単独重合体のガラス転移温度が１００℃未満である重合性化合物の含有量が、上記下限以上であると、外部から振動や衝撃が付与された場合でも、導通信頼性及び絶縁信頼性をより一層効果的に高めることができる。上記単独重合体のガラス転移温度が１００℃未満である重合性化合物の含有量の上限は特に限定されない。上記単独重合体のガラス転移温度が１００℃未満である重合性化合物の含有量は、９０重量％以下であってもよい。上記単独重合体のガラス転移温度が１００℃未満である重合性化合物の含有量が、上記上限以下であると、絶縁部の架橋度を高めることができ、耐溶剤性をより一層高めることができる。本発明では、絶縁部に関して、架橋性単量体（架橋剤）が用いられておらず、かつ、特定の重合性化合物が用いられているので、比較的柔軟な絶縁部を形成することができる。このため、本発明に係る絶縁部付き導電性粒子を含む異方性導電材料を用いて接続構造体を作製すると、絶縁部が比較的柔軟であるため、落下等による外部からの振動や衝撃を緩和することができ、接続部の耐衝撃性を効果的に高めることができる。結果として、落下等による外部からの振動や衝撃が付与された場合であっても、接続部におけるクラックや剥離等の発生を効果的に防止することができ、接続されるべき上下の電極間の導通信頼性及び接続されてはならない横方向に隣接する電極間の絶縁信頼性を効果的に高めることができる。
【０１４５】
なお、絶縁部付き導電性粒子において、上記絶縁部の材料である上記重合性成分に含まれる重合性化合物等の種類は以下の手順に従って特定することができる。絶縁部付き導電性粒子をメタノールに分散させた後、超音波ホモジナイザー（三井電気精機社製「ＵＸ−０５０」）にて３０分間振動を加える。その後、遠心分離を行い、絶縁部と導電性粒子とを分離する。分離した絶縁部を含む溶液を濃縮し、試料サンプルを得る。得られた試料サンプルについて、ＧＣ−ＭＳ及びＮＭＲを用いて絶縁部の構成成分分析を行うことで、上記重合性成分に含まれる重合性化合物等の種類を特定することができる。また、特定した重合性化合物の単量体の単独重合体を作製することで、単独重合体のガラス転移温度を測定することができる。
【０１４６】
本発明に係る絶縁部付き導電性粒子では、上記重合性成分が、第３の重合性化合物を含んでいてもよい。上記第３の重合性化合物は、上記第１の反応性官能基を有する重合性化合物（第１の重合性化合物）に相当せず、かつ上記第１の反応性官能基とは異なる第２の反応性官能基を有する重合性化合物（第２の重合性化合物）に相当しない重合性化合物である。上記重合性成分が上記第３の重合性化合物を含む場合に、例えば、上記第１の重合性化合物の単独重合体のガラス転移温度が１００℃未満であるか、上記第２の重合性化合物の単独重合体のガラス転移温度が１００℃未満であるか、又は、上記第３の重合性化合物の単独重合体のガラス転移温度が１００℃未満である。上記第３の重合性化合物の単独重合体のガラス転移温度は、１００℃未満であることが好ましい。
【０１４７】
本発明に係る絶縁部付き導電性粒子では、下記式（１）により求められる上記絶縁部の架橋度は、１０以上であることが好ましく、２０以上であることがより好ましい。上記絶縁部の架橋度が、上記下限以上であると、絶縁部付き導電性粒子を用いて電極間を電気的に接続した場合に、絶縁信頼性をより一層効果的に高めることができる。
【０１４８】
架橋度＝［（Ａ／Ｂ）×１００］  式（１）
【０１４９】
上記式（１）中、Ａは上記第１の反応性官能基を有する重合性化合物及び上記第２の反応性官能基を有する重合性化合物の合計のモル数であり、Ｂは上記重合性化合物の合計のモル数である。
【０１５０】
本発明に係る絶縁部付き導電性粒子では、上記重合体が上記第１の反応性官能基と上記第２の反応性官能基とを有するという構成（第１の構成）を備えるか、又は、上記重合体が上記第１の反応性官能基と上記第２の反応性官能基とが反応した構造を含むという構成（第２の構成）を備える。
【０１５１】
本発明に係る絶縁部付き導電性粒子が上記第１の構成を備える場合には、上記重合体が、上記第１の反応性官能基と上記第２の反応性官能基とを有しており、上記第１の反応性官能基と上記第２の反応性官能基とが反応していない。本発明に係る絶縁部付き導電性粒子が上記第１の構成を備える場合には、上記第１の反応性官能基と上記第２の反応性官能基とが反応していないので、絶縁部の架橋度が低く、柔軟性を有しており、絶縁部と導電性粒子の表面との密着性を高めることができる。
【０１５２】
本発明に係る絶縁部付き導電性粒子が上記第１の構成を備える場合には、上記第１の反応性官能基と上記第２の反応性官能基とは、刺激により反応可能な性質を有することが好ましい。上記刺激は、加熱又は光の照射であることが好ましく、加熱であることがより好ましい。
【０１５３】
本発明に係る絶縁部付き導電性粒子が上記第２の構成を備える場合には、上記重合体が、上記第１の反応性官能基と上記第２の反応性官能基とが反応した構造を含んでおり、上記第１の反応性官能基と上記第２の反応性官能基とが反応している。本発明に係る絶縁部付き導電性粒子が上記第２の構成を備える場合には、上記第１の反応性官能基と上記第２の反応性官能基とが反応しているので、絶縁部の架橋度を高めることができ、絶縁部の耐溶剤性を高めることができる。
【０１５４】
本発明に係る絶縁部付き導電性粒子では、上記第１の構成を備える絶縁部付き導電性粒子を加熱又は光照射することにより、上記第２の構成を備える絶縁部付き導電性粒子を得ることが好ましい。上記第２の構成を備える絶縁部付き導電性粒子は、上記第１の構成を備える絶縁部付き導電性粒子を、加熱することにより得ることがより好ましい。上記絶縁部付き導電性粒子が、上記の好ましい態様を満足することで、絶縁部に関して、導電性粒子の表面への密着性と耐溶剤性との双方を両立させることができる。結果として、絶縁部付き導電性粒子を用いて電極間を電気的に接続した場合に、絶縁信頼性をより一層効果的に高めることができる。
【０１５５】
上記導電部の表面上に上記絶縁部を配置する方法としては、化学的方法、及び物理的もしくは機械的方法等が挙げられる。上記化学的方法としては、界面重合法、粒子存在下での懸濁重合法及び乳化重合法等が挙げられる。上記物理的もしくは機械的方法としては、スプレードライ、ハイブリダイゼーション、静電付着法、噴霧法、ディッピング及び真空蒸着による方法等が挙げられる。絶縁部が脱離し難いことから、上記導電部の表面に、化学結合を介して上記絶縁部を配置する方法が好ましい。本発明に係る絶縁部付き導電性粒子では、上記導電部の表面に存在する水酸基等と、上記第１の反応性官能基を有する重合性化合物とが化学結合していることが好ましく、上記導電部の表面に存在する水酸基等と、上記第２の反応性官能基を有する重合性化合物とが化学結合していることが好ましい。本発明に係る絶縁部付き導電性粒子では、上記導電部の表面に存在する水酸基等と、上記第１の反応性官能基とが化学結合していてもよく、上記導電部の表面に存在する水酸基等と、上記第１の反応性官能基とが化学結合していなくてもよい。本発明に係る絶縁部付き導電性粒子では、上記導電部の表面に存在する水酸基等と、上記第２の反応性官能基とが化学結合していてもよく、上記導電部の表面に存在する水酸基等と、上記第２の反応性官能基とが化学結合していなくてもよい。
【０１５６】
上記導電部の外表面、及び上記絶縁部の外表面はそれぞれ、反応性官能基を有する化合物によって被覆されていてもよい。上記導電部の外表面と上記絶縁部の外表面とは、直接化学結合していなくてもよく、反応性官能基を有する化合物によって間接的に化学結合していてもよい。上記導電部の外表面にカルボキシル基を導入した後、該カルボキシル基がポリエチレンイミン等の高分子電解質を介して絶縁性粒子の外表面の官能基と化学結合していても構わない。
【０１５７】
上記絶縁部が絶縁性粒子である場合に、上記絶縁性粒子の粒子径は、上記絶縁部付き導電性粒子の粒子径及び上記絶縁部付き導電性粒子の用途等によって適宜選択できる。上記絶縁性粒子の粒子径は、好ましくは１０ｎｍ以上、より好ましくは１００ｎｍ以上、さらに好ましくは２００ｎｍ以上、特に好ましくは３００ｎｍ以上であり、好ましくは４０００ｎｍ以下、より好ましくは２０００ｎｍ以下、さらに好ましくは１５００ｎｍ以下、特に好ましくは１０００ｎｍ以下である。上記絶縁性粒子の粒子径が、上記下限以上であると、上記絶縁部付き導電性粒子がバインダー樹脂中に分散されたときに、複数の上記絶縁部付き導電性粒子における導電部同士が接触し難くなる。上記絶縁性粒子の粒子径が、上記上限以下であると、電極間の接続の際に、電極と導電性粒子との間の絶縁性粒子を排除するために、圧力を高くしすぎる必要がなくなり、高温に加熱する必要もなくなる。
【０１５８】
上記絶縁性粒子の粒子径は、平均粒子径であることが好ましく、数平均粒子径であることがより好ましい。上記絶縁性粒子の粒子径は、任意の絶縁性粒子５０個を電子顕微鏡又は光学顕微鏡にて観察し、平均値を算出することにより求めることが好ましい。上記絶縁部付き導電性粒子において、上記絶縁性粒子の粒子径を測定する場合には、例えば、以下のようにして測定できる。
【０１５９】
絶縁部付き導電性粒子を含有量が３０重量％となるように、Ｋｕｌｚｅｒ社製「テクノビット４０００」に添加し、分散させて、導電性粒子検査用埋め込み樹脂を作製する。その検査用埋め込み樹脂中の分散した絶縁部付き導電性粒子の中心付近を通るようにイオンミリング装置（日立ハイテクノロジーズ社製「ＩＭ４０００」）を用いて、絶縁部付き導電性粒子の断面を切り出す。そして、電界放射型走査型電子顕微鏡（ＦＥ−ＳＥＭ）を用いて、画像倍率５万倍に設定し、５０個の絶縁部付き導電性粒子を無作為に選択し、各絶縁部付き導電性粒子の絶縁性粒子を観察する。各絶縁部付き導電性粒子における絶縁性粒子の粒子径を計測し、それらを算術平均して絶縁性粒子の粒子径とする。
【０１６０】
上記絶縁部が絶縁性粒子である場合に、上記導電性粒子の粒子径の、上記絶縁性粒子の粒子径に対する比（導電性粒子の粒子径／絶縁性粒子の粒子径）は、好ましくは３以上、より好ましくは５以上であり、好ましくは１００以下、より好ましくは５０以下である。上記比（導電性粒子の粒子径／絶縁性粒子の粒子径）が、上記下限以上及び上記上限以下であると、外部から振動や衝撃が付与された場合でも、導通信頼性及び絶縁信頼性をより一層効果的に高めることができる。上記比（導電性粒子の粒子径／絶縁性粒子の粒子径）が、上記下限以上及び上記上限以下であると、上記絶縁部付き導電性粒子がバインダー樹脂中に分散されたときに、複数の上記絶縁部付き導電性粒子における導電部同士が接触し難くなる。また、電極間の接続の際に、電極と導電性粒子との間の絶縁性粒子を排除するために、圧力を高くしすぎる必要がなくなり、高温に加熱する必要もなくなる。
【０１６１】
上記絶縁部が絶縁性粒子である場合に、上記絶縁部付き導電性粒子は、粒子径の異なる２種以上の絶縁性粒子を併用してもよい。粒子径の異なる２種以上の絶縁性粒子を併用することにより、粒子径の大きい絶縁性粒子により被覆された隙間に、粒子径の小さい絶縁性粒子が入り込み、上記被覆率をより一層効果的に高めることができる。上記絶縁部として上記絶縁性粒子を用いる場合には、上記絶縁性粒子は、粒子径が０．１μｍ以上０．２５μｍ未満の第１の絶縁性粒子と、粒子径が０．２５μｍ以上０．８μｍ以下の第２の絶縁性粒子とを含むことが好ましい。上記第１の絶縁性粒子の粒度分布は、上記第２の絶縁性粒子の粒度分布と重複する部分がないことが好ましい。上記第１の絶縁性粒子の平均粒子径と上記第２の絶縁性粒子の平均粒子径とは、異なることが好ましい。
【０１６２】
上記絶縁部が絶縁性粒子である場合に、上記絶縁性粒子の粒子径の変動係数（ＣＶ値）は、２０％以下であることが好ましい。上記絶縁性粒子の粒子径の変動係数が、上記上限以下であると、得られる絶縁部付き導電性粒子の絶縁性粒子の厚みがより一層均一となり、導電接続の際に均一に圧力をより一層容易に付与することができ、電極間の接続抵抗をより一層低くすることができる。
【０１６３】
上記変動係数（ＣＶ値）は、以下のようにして測定できる。
【０１６４】
ＣＶ値（％）＝（ρ／Ｄｎ）×１００
ρ：絶縁性粒子の粒子径の標準偏差
Ｄｎ：絶縁性粒子の粒子径の平均値
【０１６５】
上記絶縁部が絶縁性粒子である場合に、上記絶縁性粒子の形状は特に限定されない。上記絶縁性粒子の形状は、球状であってもよく、球状以外の形状であってもよく、扁平状等の形状であってもよい。
【０１６６】
上記絶縁部が絶縁層である場合に、上記絶縁層の厚みは、上記絶縁部付き導電性粒子の粒子径及び上記絶縁部付き導電性粒子の用途等によって適宜選択できる。上記絶縁層の厚みは、好ましくは１０ｎｍ以上、より好ましくは１００ｎｍ以上、さらに好ましくは２００ｎｍ以上、特に好ましくは３００ｎｍ以上であり、好ましくは４０００ｎｍ以下、より好ましくは２０００ｎｍ以下、さらに好ましくは１５００ｎｍ以下、特に好ましくは１０００ｎｍ以下である。上記絶縁層の厚みが、上記下限以上であると、上記絶縁部付き導電性粒子がバインダー樹脂中に分散されたときに、複数の上記絶縁部付き導電性粒子における導電部同士が接触し難くなる。上記絶縁層の厚みが、上記上限以下であると、電極間の接続の際に、電極と導電性粒子との間の絶縁層を排除するために、圧力を高くしすぎる必要がなくなり、高温に加熱する必要もなくなる。
【０１６７】
上記絶縁層の厚みは、絶縁部付き導電性粒子の断面を電子顕微鏡又は光学顕微鏡にて観察し、任意の５０ヶ所の絶縁層の厚みを平均して算出することにより求めることが好ましい。上記絶縁部付き導電性粒子において、上記絶縁層の厚みを測定する場合には、例えば、以下のようにして測定できる。
【０１６８】
絶縁部付き導電性粒子を含有量が３０重量％となるように、Ｋｕｌｚｅｒ社製「テクノビット４０００」に添加し、分散させて、導電性粒子検査用埋め込み樹脂を作製する。その検査用埋め込み樹脂中の分散した絶縁部付き導電性粒子の中心付近を通るようにイオンミリング装置（日立ハイテクノロジーズ社製「ＩＭ４０００」）を用いて、絶縁部付き導電性粒子の断面を切り出す。そして、電界放射型走査型電子顕微鏡（ＦＥ−ＳＥＭ）を用いて、画像倍率５万倍に設定し、絶縁部付き導電性粒子を無作為に選択し、絶縁部付き導電性粒子の絶縁層を観察する。任意の５０ヶ所の絶縁層の厚みを計測し、それらを算術平均して絶縁層の厚みとする。
【０１６９】
（導電材料）
本発明に係る導電材料は、上述した絶縁部付き導電性粒子と、バインダー樹脂とを含む。上記絶縁部付き導電性粒子は、バインダー樹脂中に分散されて用いられることが好ましく、バインダー樹脂中に分散されて導電材料として用いられることが好ましい。上記導電材料は、異方性導電材料であることが好ましい。上記導電材料は、電極間の電気的な接続に用いられることが好ましい。上記導電材料は回路接続用導電材料であることが好ましい。上記導電材料では、上述した絶縁部付き導電性粒子が用いられているので、上記絶縁部付き導電性粒子をバインダー樹脂中に分散させる等の導電接続前に絶縁部付き導電性粒子の表面から絶縁部が意図せずに脱離することを防止でき、電極間の絶縁信頼性をより一層高めることができる。
【０１７０】
上記バインダー樹脂は特に限定されない。上記バインダー樹脂として、公知の絶縁性の樹脂が用いられる。上記バインダー樹脂は、熱可塑性成分（熱可塑性化合物）又は硬化性成分を含むことが好ましく、硬化性成分を含むことがより好ましい。上記硬化性成分としては、光硬化性成分及び熱硬化性成分が挙げられる。上記光硬化性成分は、光硬化性化合物及び光重合開始剤を含むことが好ましい。上記熱硬化性成分は、熱硬化性化合物及び熱硬化剤を含むことが好ましい。
【０１７１】
上記バインダー樹脂としては、例えば、ビニル樹脂、熱可塑性樹脂、硬化性樹脂、熱可塑性ブロック共重合体及びエラストマー等が挙げられる。上記バインダー樹脂は１種のみが用いられてもよく、２種以上が併用されてもよい。
【０１７２】
上記ビニル樹脂としては、酢酸ビニル樹脂、アクリル樹脂及びスチレン樹脂等が挙げられる。上記熱可塑性樹脂としては、ポリオレフィン樹脂、エチレン−酢酸ビニル共重合体及びポリアミド樹脂等が挙げられる。上記硬化性樹脂としては、エポキシ樹脂、ウレタン樹脂、ポリイミド樹脂及び不飽和ポリエステル樹脂等が挙げられる。なお、上記硬化性樹脂は、常温硬化型樹脂、熱硬化型樹脂、光硬化型樹脂又は湿気硬化型樹脂であってもよい。上記硬化性樹脂は、硬化剤と併用されてもよい。上記熱可塑性ブロック共重合体としては、スチレン−ブタジエン−スチレンブロック共重合体、スチレン−イソプレン−スチレンブロック共重合体、スチレン−ブタジエン−スチレンブロック共重合体の水素添加物、及びスチレン−イソプレン−スチレンブロック共重合体の水素添加物等が挙げられる。上記エラストマーとしては、スチレン−ブタジエン共重合ゴム、及びアクリロニトリル−スチレンブロック共重合ゴム等が挙げられる。
【０１７３】
上記導電材料は、上記絶縁部付き導電性粒子及び上記バインダー樹脂の他に、例えば、充填剤、増量剤、軟化剤、可塑剤、重合触媒、硬化触媒、着色剤、酸化防止剤、熱安定剤、光安定剤、紫外線吸収剤、滑剤、帯電防止剤及び難燃剤等の各種添加剤を含んでいてもよい。
【０１７４】
上記バインダー樹脂中に上記絶縁部付き導電性粒子を分散させる方法は、従来公知の分散方法を用いることができ、特に限定されない。上記バインダー樹脂中に上記絶縁部付き導電性粒子を分散させる方法としては、以下の方法等が挙げられる。上記バインダー樹脂中に上記絶縁部付き導電性粒子を添加した後、プラネタリーミキサー等で混練して分散させる方法。上記絶縁部付き導電性粒子を水又は有機溶剤中にホモジナイザー等を用いて均一に分散させた後、上記バインダー樹脂中に添加し、プラネタリーミキサー等で混練して分散させる方法。上記バインダー樹脂を水又は有機溶剤等で希釈した後、上記絶縁部付き導電性粒子を添加し、プラネタリーミキサー等で混練して分散させる方法。
【０１７５】
上記導電材料の２５℃での粘度（η２５）は、好ましくは３０Ｐａ・ｓ以上、より好ましくは５０Ｐａ・ｓ以上であり、好ましくは４００Ｐａ・ｓ以下、より好ましくは３００Ｐａ・ｓ以下である。上記導電材料の２５℃での粘度が、上記下限以上及び上記上限以下であると、電極間の絶縁信頼性をより一層効果的に高めることができ、電極間の導通信頼性をより一層効果的に高めることができる。上記粘度（η２５）は、配合成分の種類及び配合量により適宜調整することができる。
【０１７６】
上記粘度（η２５）は、例えば、Ｅ型粘度計（東機産業社製「ＴＶＥ２２Ｌ」）等を用いて、２５℃及び５ｒｐｍの条件で測定することができる。
【０１７７】
本発明に係る導電材料は、導電ペースト及び導電フィルム等として使用され得る。本発明に係る導電材料が、導電フィルムである場合には、導電性粒子を含む導電フィルムに、導電性粒子を含まないフィルムが積層されていてもよい。上記導電ペーストは、異方性導電ペーストであることが好ましい。上記導電フィルムは、異方性導電フィルムであることが好ましい。
【０１７８】
上記導電材料１００重量％中、上記バインダー樹脂の含有量は、好ましくは１０重量％以上、より好ましくは３０重量％以上、さらに好ましくは５０重量％以上、特に好ましくは７０重量％以上であり、好ましくは９９．９９重量％以下、より好ましくは９９．９重量％以下である。上記バインダー樹脂の含有量が、上記下限以上及び上記上限以下であると、電極間に導電性粒子が効率的に配置され、導電材料により接続された接続対象部材の接続信頼性をより一層高めることができる。
【０１７９】
上記導電材料１００重量％中、上記絶縁部付き導電性粒子の含有量は、好ましくは０．０１重量％以上、より好ましくは０．１重量％以上であり、好ましくは８０重量％以下、より好ましくは６０重量％以下、さらに好ましくは４０重量％以下、特に好ましくは２０重量％以下、最も好ましくは１０重量％以下である。上記絶縁部付き導電性粒子の含有量が、上記下限以上及び上記上限以下であると、電極間の導通信頼性及び絶縁信頼性をより一層高めることができる。
【０１８０】
（接続構造体）
本発明に係る接続構造体は、第１の電極を表面に有する第１の接続対象部材と、第２の電極を表面に有する第２の接続対象部材と、上記第１の接続対象部材と、上記第２の接続対象部材を接続している接続部とを備える。本発明に係る接続構造体では、上記接続部の材料が、上述した絶縁部付き導電性粒子であるか、又は上記絶縁部付き導電性粒子とバインダー樹脂とを含む導電材料である。本発明に係る接続構造体では、上記第１の電極と上記第２の電極とが、上記絶縁部付き導電性粒子における上記導電部により電気的に接続されている。
【０１８１】
上記接続構造体は、上記第１の接続対象部材と上記第２の接続対象部材との間に、上記絶縁部付き導電性粒子又は上記導電材料を配置する工程と、熱圧着することにより、導電接続する工程とを経て、得ることができる。上記熱圧着時に、上記絶縁部が上記絶縁部付き導電性粒子から脱離することが好ましい。
【０１８２】
図５は、本発明の第１の実施形態に係る絶縁部付き導電性粒子を用いた接続構造体を模式的に示す断面図である。
【０１８３】
図５に示す接続構造体８１は、第１の接続対象部材８２と、第２の接続対象部材８３と、第１の接続対象部材８２及び第２の接続対象部材８３を接続している接続部８４とを備える。接続部８４は、絶縁部付き導電性粒子１を含む導電材料により形成されている。接続部８４は、絶縁部付き導電性粒子１を複数含む導電材料を硬化させることにより形成されていることが好ましい。なお、図５では、絶縁部付き導電性粒子１は、図示の便宜上、略図的に示されている。絶縁部付き導電性粒子１にかえて、絶縁部付き導電性粒子２１、４１又は６１を用いてもよい。
【０１８４】
第１の接続対象部材８２は表面（上面）に、複数の第１の電極８２ａを有する。第２の接続対象部材８３は表面（下面）に、複数の第２の電極８３ａを有する。第１の電極８２ａと第２の電極８３ａとが、１つ又は複数の絶縁部付き導電性粒子１における導電性粒子２により電気的に接続されている。従って、第１の接続対象部材８２及び第２の接続対象部材８３が絶縁部付き導電性粒子１における導電部により電気的に接続されている。
【０１８５】
上記接続構造体の製造方法は特に限定されない。接続構造体の製造方法の一例としては、第１の接続対象部材と第２の接続対象部材との間に上記導電材料を配置し、積層体を得た後、該積層体を加熱及び加圧する方法等が挙げられる。上記熱圧着の圧力は好ましくは４０ＭＰａ以上、より好ましくは６０ＭＰａ以上であり、好ましくは９０ＭＰａ以下、より好ましくは７０ＭＰａ以下である。上記熱圧着の加熱の温度は、好ましくは８０℃以上、より好ましくは１００℃以上であり、好ましくは１４０℃以下、より好ましくは１２０℃以下である。上記熱圧着の圧力及び温度が、上記下限以上及び上記上限以下であると、導電接続時に絶縁部付き導電性粒子の表面から絶縁部が容易に脱離でき、電極間の導通信頼性をより一層高めることができる。
【０１８６】
上記積層体を加熱及び加圧する際に、上記導電性粒子と、上記第１の電極及び上記第２の電極との間に存在している上記絶縁部を排除することができる。例えば、上記加熱及び加圧の際には、上記導電性粒子と、上記第１の電極及び上記第２の電極との間に存在している上記絶縁部が、上記絶縁部付き導電性粒子の表面から容易に脱離する。なお、上記加熱及び加圧の際には、上記絶縁部付き導電性粒子の表面から一部の上記絶縁部が脱離して、上記導電部の表面が部分的に露出することがある。上記導電部の表面が露出した部分が、上記第１の電極及び上記第２の電極に接触することにより、上記導電性粒子を介して第１の電極と第２の電極とを電気的に接続することができる。
【０１８７】
上記第１の接続対象部材及び第２の接続対象部材は、特に限定されない。上記第１の接続対象部材及び第２の接続対象部材としては、具体的には、半導体チップ、半導体パッケージ、ＬＥＤチップ、ＬＥＤパッケージ、コンデンサ及びダイオード等の電子部品、並びに樹脂フィルム、プリント基板、フレキシブルプリント基板、フレキシブルフラットケーブル、リジッドフレキシブル基板、ガラスエポキシ基板及びガラス基板等の回路基板等の電子部品等が挙げられる。上記第１の接続対象部材及び第２の接続対象部材は、電子部品であることが好ましい。
【０１８８】
上記接続対象部材に設けられている電極としては、金電極、ニッケル電極、錫電極、アルミニウム電極、銅電極、モリブデン電極、銀電極、ＳＵＳ電極、及びタングステン電極等の金属電極が挙げられる。上記接続対象部材がフレキシブルプリント基板である場合には、上記電極は金電極、ニッケル電極、錫電極、銀電極又は銅電極であることが好ましい。上記接続対象部材がガラス基板である場合には、上記電極はアルミニウム電極、銅電極、モリブデン電極、銀電極又はタングステン電極であることが好ましい。なお、上記電極がアルミニウム電極である場合には、アルミニウムのみで形成された電極であってもよく、金属酸化物層の表面にアルミニウム層が積層された電極であってもよい。上記金属酸化物層の材料としては、３価の金属元素がドープされた酸化インジウム及び３価の金属元素がドープされた酸化亜鉛等が挙げられる。上記３価の金属元素としては、Ｓｎ、Ａｌ及びＧａ等が挙げられる。
【０１８９】
以下、実施例及び比較例を挙げて、本発明を具体的に説明する。本発明は、以下の実施例のみに限定されない。
【０１９０】
（実施例１）
（１）導電性粒子の作製
テトラメチロールメタンテトラアクリレートとジビニルベンゼンとの共重合樹脂により形成された樹脂粒子（粒子径３μｍ）を用意した。パラジウム触媒液を５重量％含むアルカリ溶液１００重量部に、基材粒子１０重量部を、超音波分散器を用いて分散させた後、溶液をろ過することにより、基材粒子を取り出した。次いで、基材粒子をジメチルアミンボラン１重量％溶液１００重量部に添加し、基材粒子の表面を活性化させた。表面が活性化された基材粒子を十分に水洗した後、蒸留水５００重量部に加え、分散させることにより、分散液を得た。次に、ニッケル粒子スラリー（平均粒子径１００ｎｍ）１ｇを３分間かけて上記分散液に添加し、芯物質が付着された基材粒子を含む懸濁液を得た。
【０１９１】
また、硫酸ニッケル０．３５ｍｏｌ／Ｌ、ジメチルアミンボラン１．３８ｍｏｌ／Ｌ及びクエン酸ナトリウム０．５ｍｏｌ／Ｌを含むニッケルめっき液（ｐＨ８．５）を用意した。
【０１９２】
得られた懸濁液を６０℃にて攪拌しながら、上記ニッケルめっき液を懸濁液に徐々に滴下し、無電解ニッケルめっきを行った。その後、懸濁液をろ過することにより、粒子を取り出し、水洗し、乾燥することにより、基材粒子の表面にニッケル−ボロン導電層（厚み０．１５μｍ）が形成され、導電部を表面に有する導電性粒子を得た。
【０１９３】
（２）絶縁部（絶縁性粒子）の作製
４つ口セパラブルカバー、攪拌翼、三方コック、冷却管及び温度プローブを取り付けた１０００ｍＬセパラブルフラスコに、下記の重合性化合物を含む組成物を入れた後、２００ｒｐｍで攪拌し、窒素雰囲気下５０℃で５時間重合を行った。上記組成物は、蒸留水５００ｍＬ、アシッドホスホオキシポリオキシエチレングリコールメタクリレート０．２重量部（０．５ｍｍｏｌ）、２，２’−アゾビス｛２−［Ｎ−（２−カルボキシエチル）アミジノ］プロパン｝０．２重量部（０．５ｍｍｏｌ）と、複数種の重合性化合物を含む重合性成分とを含む。上記重合性成分は、メタクリル酸メチル８５重量部（０．８５ｍｏｌ）、第１の反応性官能基を有する重合性化合物、及び第２の反応性官能基を有する重合性化合物を含む。上記重合性化合物として、メタクリル酸グリシジル７重量部（０．０５ｍｏｌ）、メタクリルアミド４重量部（０．０５ｍｏｌ）、及びメタクリル酸ベンジル９重量部（０．０５ｍｏｌ）を含む。反応終了後、凍結乾燥して、メタクリルアミドに由来するアミド基、及びメタクリル酸グリシジルに由来するエポキシ基を表面に有する絶縁性粒子（粒子径３００ｎｍ）を得た。
【０１９４】
（３）絶縁部（絶縁性粒子）付き導電性粒子の作製
上記で得られた絶縁性粒子を超音波照射下で蒸留水に分散させ、絶縁性粒子の１０重量％水分散液を得た。得られた導電性粒子１０ｇを蒸留水５００ｍＬに分散させ、絶縁性粒子の１０重量％水分散液１ｇを添加し、室温で８時間攪拌した。３μｍのメッシュフィルターで濾過した後、さらにメタノールで洗浄、乾燥し、絶縁部（絶縁性粒子）付き導電性粒子（Ａ）を得た。この絶縁部付き導電性粒子（Ａ）では、絶縁部がアミド基とエポキシ基とを有する。
【０１９５】
（４）導電材料（異方性導電ペースト）の作製
得られた絶縁部付き導電性粒子（Ａ）７重量部と、ビスフェノールＡ型フェノキシ樹脂２５重量部と、フルオレン型エポキシ樹脂４重量部と、フェノールノボラック型エポキシ樹脂３０重量部と、ＳＩ−６０Ｌ（三新化学工業社製）とを配合して、３分間脱泡及び攪拌することで、導電材料（異方性導電ペースト）を得た。
【０１９６】
（５）接続構造体の作製
Ｌ／Ｓが７μｍ／１３μｍであるＣｕ電極パターン（第１の電極）が上面に形成されたガラス−エポキシ基板を用意した。また、Ｌ／Ｓが７μｍ／１３μｍであるＡｕ電極パターン（第２の電極）が下面に形成されたポリイミド基板を用意した。
【０１９７】
上記ガラス−エポキシ基板上に、得られた異方性導電ペーストを厚さ３０μｍとなるように塗工し、異方性導電ペースト層を形成した。次に、異方性導電ペースト層上に上記ポリイミド基板を、電極同士が対向するように積層した。その後、異方性導電ペースト層の温度が１２０℃となるようにヘッドの温度を調整しながら、ポリイミド基板の上面に加圧加熱ヘッドを載せ、５０ＭＰａの圧力をかけて異方性導電ペースト層を１２０℃で硬化させ、接続構造体を得た。
【０１９８】
（実施例２）
絶縁部（絶縁性粒子）付き導電性粒子（Ａ）を得た後、さらに、９０℃及び２時間の条件で加熱し、絶縁部（絶縁性粒子）の表面のアミド基とエポキシ基とを反応させた絶縁部（絶縁性粒子）付き導電性粒子（Ｂ）を得た。この絶縁部付き導電性粒子（Ｂ）は、絶縁部がアミド基とエポキシ基とが反応した構造を含む。得られた絶縁部付き導電性粒子（Ｂ）を用いたこと以外は、実施例１と同様にして、導電材料及び接続構造体を得た。
【０１９９】
（実施例３）
絶縁部（絶縁性粒子）の作製の際に、上記重合性化合物に関して、メタクリル酸メチルの配合量を７５重量部（０．７５ｍｏｌ）に変更した。また、メタクリル酸グリシジルの配合量を１４重量部（０．１ｍｏｌ）に変更し、メタクリルアミドの配合量を９重量部（０．１ｍｏｌ）に変更した。上記の変更以外は、実施例１と同様にして、絶縁部（絶縁性粒子）付き導電性粒子（Ａ）を得た。この絶縁部付き導電性粒子（Ａ）は、絶縁部がアミド基とエポキシ基とを有する。また、絶縁部付き導電性粒子（Ａ）を、９０℃及び２時間の条件で加熱し、絶縁部（絶縁性粒子）の表面のアミド基とエポキシ基とを反応させた絶縁部（絶縁性粒子）付き導電性粒子（Ｂ）を得た。この絶縁部付き導電性粒子（Ｂ）は、絶縁部がアミド基とエポキシ基とが反応した構造を含む。得られた絶縁部付き導電性粒子（Ａ），（Ｂ）を用いたこと以外は、実施例１と同様にして、導電材料及び接続構造体をそれぞれ得た。
【０２００】
（実施例４）
絶縁部（絶縁性粒子）の作製の際に、上記重合性化合物に関して、メタクリル酸メチルの配合量を６０重量部（０．６ｍｏｌ）に変更した。さらに、メタクリル酸グリシジルの配合量を１４重量部（０．１ｍｏｌ）に変更し、メタクリルアミドの配合量を９重量部（０．１ｍｏｌ）に変更し、メタクリル酸ベンジルの配合量を３６重量部（０．２ｍｏｌ）に変更した。上記の変更以外は、実施例１と同様にして、絶縁部（絶縁性粒子）付き導電性粒子（Ａ）を得た。また、絶縁部付き導電性粒子（Ａ）を、９０℃及び２時間の条件で加熱し、絶縁部（絶縁性粒子）付き導電性粒子（Ｂ）を得た。得られた絶縁部付き導電性粒子（Ａ），（Ｂ）を用いたこと以外は、実施例１と同様にして、導電材料及び接続構造体をそれぞれ作製した。
【０２０１】
（実施例５）
絶縁部（絶縁性粒子）の作製の際に、上記重合性化合物に関して、メタクリル酸ベンジル３６重量部（０．２ｍｏｌ）を、メタクリル酸エチル２３重量部（０．２ｍｏｌ）に変更した。上記の変更以外は、実施例４と同様にして、絶縁部（絶縁性粒子）付き導電性粒子（Ａ），（Ｂ）、導電材料及び接続構造体をそれぞれ得た。
【０２０２】
（実施例６）
絶縁部（絶縁性粒子）の作製の際に、上記重合性化合物に関して、メタクリル酸メチルの配合量を５０重量部（０．５ｍｏｌ）に変更した。さらに、メタクリル酸グリシジルの配合量を１４重量部（０．１ｍｏｌ）に変更し、メタクリルアミドの配合量を９重量部（０．１ｍｏｌ）に変更し、メタクリル酸ベンジルの配合量を５４重量部（０．３ｍｏｌ）に変更した。上記の変更以外は、実施例１と同様にして、絶縁部（絶縁性粒子）付き導電性粒子（Ａ）を得た。また、絶縁部付き導電性粒子（Ａ）を、９０℃及び２時間の条件で加熱し、絶縁部（絶縁性粒子）付き導電性粒子（Ｂ）を得た。得られた絶縁部付き導電性粒子（Ａ），（Ｂ）を用いたこと以外は、実施例１と同様にして、導電材料及び接続構造体をそれぞれ作製した。
【０２０３】
（実施例７）
絶縁部（絶縁性粒子）の作製の際に、上記重合性化合物に関して、メタクリル酸メチルの配合量を１０重量部（０．１ｍｏｌ）に変更した。さらに、メタクリル酸グリシジルの配合量を１４重量部（０．１ｍｏｌ）に変更し、メタクリルアミドの配合量を９重量部（０．１ｍｏｌ）に変更し、メタクリル酸ベンジルの配合量を１２６重量部（０．７ｍｏｌ）に変更した。上記の変更以外は、実施例１と同様にして、絶縁部（絶縁性粒子）付き導電性粒子（Ａ）を得た。また、絶縁部付き導電性粒子（Ａ）を、９０℃及び２時間の条件で加熱し、絶縁部（絶縁性粒子）付き導電性粒子（Ｂ）を得た。得られた絶縁部付き導電性粒子（Ａ），（Ｂ）を用いたこと以外は、実施例１と同様にして、導電材料及び接続構造体をそれぞれ作製した。
【０２０４】
（実施例８）
絶縁部（絶縁層）付き導電性粒子の作製：
４つ口セパラブルカバー、攪拌翼、三方コック、冷却管及び温度プローブを取り付けた１０００ｍＬセパラブルフラスコに、下記の重合性化合物を含む組成物を入れた後、超音波照射機を用いて十分に乳化させた。その後、２００ｒｐｍで攪拌し、窒素雰囲気下４８℃で５時間重合を行った。上記組成物は、蒸留水２００ｍＬ、導電性粒子２０量部、２，２’−アゾビス｛２−［Ｎ−（２−カルボキシエチル）アミジノ］プロパン｝０．０２部（０．０５ｍｍｏｌ）、乳化剤であるポリオキシエチレンラウリルエーテル（花王社製「エマルゲン１０６」）０．１重量部、及び複数種の重合性化合物を含む重合性成分を含む。上記重合性成分は、メタクリル酸メチル０．６重量部（６ｍｍｏｌ）、第１の反応性官能基を有する重合性化合物、及び第２の反応性官能基を有する重合性化合物を含む。上記重合性化合物として、メタクリル酸グリシジル０．１４重量部（１ｍｍｏｌ）、メタクリルアミド０．０９重量部（１ｍｍｏｌ）、及びメタクリル酸ベンジル０．３６重量部（２ｍｍｏｌ）を含む。反応終了後、冷却し、遠心分離機で固液分離を２回行い、余分な重合性化合物を洗浄により除去し、重合性化合物の重合体により形成された絶縁層によって、導電性粒子の表面が覆われた絶縁部（絶縁層）付き導電性粒子（Ａ）（絶縁層の厚み２００ｎｍ）を得た。また、絶縁部付き導電性粒子（Ａ）を、９０℃及び２時間の条件で加熱し、絶縁部（絶縁層）付き導電性粒子（Ｂ）を得た。得られた絶縁部付き導電性粒子（Ａ），（Ｂ）を用いたこと以外は、実施例１と同様にして、導電材料及び接続構造体をそれぞれ作製した。
【０２０５】
（実施例９）
絶縁部（絶縁性粒子）の作製の際に、上記重合性化合物に関して、メタクリル酸ベンジル３６重量部（０．２ｍｏｌ）を、イソブチルメタクリレート２８重量部（０．２ｍｏｌ）に変更した。上記の変更以外は、実施例４と同様にして、絶縁部（絶縁性粒子）付き導電性粒子（Ａ），（Ｂ）、導電材料及び接続構造体をそれぞれ得た。
【０２０６】
（実施例１０）
絶縁部（絶縁性粒子）の作製の際に、上記重合性化合物に関して、メタクリル酸グリシジル１４重量部（０．１ｍｏｌ）の代わりに、メタクリロニトリル７重量部（０．１ｍｏｌ）を用いた。さらに、メタクリルアミド９重量部（０．１ｍｏｌ）の代わりに、メタクリル酸９重量部（０．１ｍｏｌ）を用いた。上記の変更以外は、実施例４と同様にして、絶縁部（絶縁性粒子）付き導電性粒子（Ａ），（Ｂ）、導電材料及び接続構造体をそれぞれ得た。
【０２０７】
（比較例１）
絶縁部（絶縁性粒子）の作製の際に、上記重合性化合物に関して、メタクリル酸メチルの配合量を９５重量部（０．９５ｍｏｌ）に変更した。また、メタクリル酸グリシジル、メタクリルアミド、及びメタクリル酸ベンジルを加えなかった。さらに、架橋剤であるエチレングリコールジメタクリレート１０重量部（０．０５ｍｏｌ）を加えた。上記の変更以外は、実施例１と同様にして、絶縁部（絶縁性粒子）付き導電性粒子（Ａ）、導電材料及び接続構造体を得た。
【０２０８】
（比較例２）
絶縁部（絶縁性粒子）の作製の際に、上記重合性化合物に関して、メタクリル酸メチルの配合量を９０重量部（０．９ｍｏｌ）に変更した。また、メタクリル酸ベンジルを加えなかった。上記の変更以外は、実施例１と同様にして、絶縁部（絶縁性粒子）付き導電性粒子（Ａ）を得た。また、絶縁部付き導電性粒子（Ａ）を、９０℃及び２時間の条件で加熱し、絶縁部（絶縁性粒子）付き導電性粒子（Ｂ）を得た。得られた絶縁部付き導電性粒子（Ａ），（Ｂ）を用いたこと以外は、実施例１と同様にして、導電材料及び接続構造体をそれぞれ作製した。
【０２０９】
（比較例３）
絶縁部（絶縁性粒子）の作製の際に、上記重合性化合物に関して、メタクリル酸メチルの配合量を５７重量部（０．５７ｍｏｌ）に変更した。さらに、メタクリル酸グリシジルの配合量を１４重量部（０．１ｍｏｌ）に変更し、メタクリルアミドの配合量を９重量部（０．１ｍｏｌ）に変更し、メタクリル酸ベンジルの配合量を３６重量部（０．２ｍｏｌ）に変更した。さらに、架橋剤であるエチレングリコールジメタクリレート６重量部（０．０３ｍｏｌ）を加えた。上記の変更以外は、実施例１と同様にして、絶縁部（絶縁性粒子）付き導電性粒子（Ａ）を得た。また、絶縁部付き導電性粒子（Ａ）を、９０℃及び２時間の条件で加熱し、絶縁部（絶縁性粒子）付き導電性粒子（Ｂ）を得た。得られた絶縁部付き導電性粒子（Ａ），（Ｂ）を用いたこと以外は、実施例１と同様にして、導電材料及び接続構造体をそれぞれ作製した。
【０２１０】
（架橋度の算出）
得られた絶縁部（絶縁性粒子又は絶縁層）に関して、架橋度を下記式（１）により算出した。
【０２１１】
架橋度＝［（Ａ／Ｂ）×１００］  式（１）
【０２１２】
上記式（１）中、Ａは第１の反応性官能基を有する重合性化合物及び第２の反応性官能基を有する重合性化合物の合計のモル数であり、Ｂは重合性化合物の合計のモル数である。
【０２１３】
また、絶縁部（絶縁性粒子又は絶縁層）に架橋剤が含まれる場合には、得られた絶縁部（絶縁性粒子又は絶縁層）に関して、架橋度を下記式（２）により算出した。
【０２１４】
架橋度＝Ｃ×［（Ｄ／Ｂ）×１００］＋［（Ａ／Ｂ）×１００］  式（２）
【０２１５】
上記式（２）中、Ｃは架橋剤の重合性官能基数であり、Ｄは架橋剤のモル数であり、Ａは第１の反応性官能基を有する重合性化合物及び第２の反応性官能基を有する重合性化合物の合計のモル数であり、Ｂは重合性化合物の合計のモル数である。
【０２１６】
（評価）
（１）絶縁部の密着性
絶縁部の密着性を以下のようにして評価した。絶縁部の密着性を下記の基準で判定した。
【０２１７】
絶縁部の密着性の評価方法：
任意の５０個の絶縁部付き導電性粒子を、作製の直後に走査型電子顕微鏡（ＳＥＭ）を用いて観察した。また、得られた導電材料を用いて、絶縁部付き導電性粒子分散液を調製した後にも任意の５０個の絶縁部付き導電性粒子を、ＳＥＭを用いて観察した。これらのＳＥＭによる観察の結果から、作製直後の絶縁部付き導電性粒子における絶縁部と、分散液調整後の絶縁部付き導電性粒子における絶縁部とを比較した。
【０２１８】
また、絶縁部が絶縁性粒子である場合には、作製直後の絶縁性粒子付き導電性粒子における絶縁性粒子の被覆数と、分散液調整後の絶縁性粒子付き導電性粒子における絶縁性粒子の被覆数とを比較した。なお、ＳＥＭ観察において、観察された絶縁性粒子の総数を被覆数とした。
【０２１９】
また、絶縁部が絶縁層である場合には、作製直後の絶縁層付き導電性粒子における絶縁層の被覆面積と、分散液調整後の絶縁層付き導電性粒子における絶縁層の被覆面積とを比較した。なお、ＳＥＭ観察において、観察された絶縁層により被覆されている総面積を被覆面積とした。
【０２２０】
［絶縁部（絶縁性粒子）の密着性の判定基準］
○○○：作製直後の絶縁性粒子付き導電性粒子における絶縁性粒子の被覆数に対する分散液調整後の絶縁性粒子付き導電性粒子における絶縁性粒子の被覆数の割合が９０％以上
○○：作製直後の絶縁性粒子付き導電性粒子における絶縁性粒子の被覆数に対する分散液調整後の絶縁性粒子付き導電性粒子における絶縁性粒子の被覆数の割合が７０％以上９０％未満
○：作製直後の絶縁性粒子付き導電性粒子における絶縁性粒子の被覆数に対する分散液調整後の絶縁性粒子付き導電性粒子における絶縁性粒子の被覆数の割合が５０％以上７０％未満
×：作製直後の絶縁性粒子付き導電性粒子における絶縁性粒子の被覆数に対する分散液調整後の絶縁性粒子付き導電性粒子における絶縁性粒子の被覆数の割合が５０％未満
【０２２１】
［絶縁部（絶縁層）の密着性の判定基準］
○○○：作製直後の絶縁層付き導電性粒子における絶縁層の被覆面積に対する分散液調整後の絶縁層付き導電性粒子における絶縁層の被覆面積の割合が９０％以上
○○：作製直後の絶縁層付き導電性粒子における絶縁層の被覆面積に対する分散液調整後の絶縁層付き導電性粒子における絶縁層の被覆面積の割合が７０％以上９０％未満
○：作製直後の絶縁層付き導電性粒子における絶縁層の被覆面積に対する分散液調整後の絶縁層付き導電性粒子における絶縁層の被覆面積の割合が５０％以上７０％未満
×：作製直後の絶縁層付き導電性粒子における絶縁層の被覆面積に対する分散液調整後の絶縁層付き導電性粒子における絶縁層の被覆面積の割合が５０％未満
【０２２２】
（２）衝撃付与後の導通信頼性（上下の電極間）
得られた２０個の接続構造体を高さ７０ｃｍの位置から落下させて、接続構造体に衝撃（及び振動）を付与した。衝撃付与後の接続構造体の上下の電極間の接続抵抗をそれぞれ、４端子法により測定した。なお、電圧＝電流×抵抗の関係から、一定の電流を流した時の電圧を測定することにより接続抵抗を求めることができる。衝撃付与後の導通信頼性を下記の基準で判定した。
【０２２３】
［衝撃付与後の導通信頼性の判定基準］
○○○：接続抵抗が１．５Ω以下
○○：接続抵抗が１．５Ωを超え２．０Ω以下
○：接続抵抗が２．０Ωを超え５．０Ω以下
△：接続抵抗が５．０Ωを超え１０Ω以下
×：接続抵抗が１０Ωを超える
【０２２４】
（３）衝撃付与後の絶縁信頼性（横方向に隣り合う電極間）
得られた２０個の接続構造体を高さ７０ｃｍの位置から落下させて、接続構造体に衝撃（及び振動）を付与した。衝撃付与後の接続構造体において、隣接する電極間のリークの有無を、テスターで抵抗値を測定することにより評価した。衝撃付与後の絶縁信頼性を下記の基準で評価した。
【０２２５】
［衝撃付与後の絶縁信頼性の判定基準］
○○○：抵抗値が１０８Ω以上の接続構造体の個数が、２０個
○○：抵抗値が１０８Ω以上の接続構造体の個数が、１８個以上２０個未満
○：抵抗値が１０８Ω以上の接続構造体の個数が、１５個以上１８個未満
△：抵抗値が１０８Ω以上の接続構造体の個数が、１０個以上１５個未満
×：抵抗値が１０８Ω以上の接続構造体の個数が、５個以上１０個未満
××：抵抗値が１０８Ω以上の接続構造体の個数が、５個未満
【０２２６】
（４）衝撃付与前後の導通信頼性の変化
上記の（２）衝撃付与後の導通信頼性の評価において、衝撃を付与する前の接続構造体を準備した。衝撃付与前の接続構造体の上下の電極間の接続抵抗をそれぞれ、４端子法により測定した。
【０２２７】
衝撃付与前の接続構造体の接続抵抗からの、衝撃付与後の接続構造体の接続抵抗の上昇率により、衝撃付与前後の導通信頼性の変化を下記の基準で判定した。
【０２２８】
［衝撃付与後の導通信頼性の判定基準］
○○：接続抵抗の平均値からの抵抗値の上昇率が２０％以下
○：接続抵抗の平均値からの抵抗値の上昇率が２０％を超え３５％以下
△：接続抵抗の平均値からの抵抗値の上昇率が３５％を超え５０％以下
×：接続抵抗の平均値からの抵抗値の上昇率が５０％を超える
【０２２９】
（５）耐溶剤性
絶縁部付き導電性粒子０．０５ｇと酢酸エチル１０ｇとを混合して得られた粒子分散液を、振とう機（サイエンティフィックインダストリーズ社製「ＶＯＲＴＥＸ−ＧＥＮＩＥ  ２」）を用いて、目盛り９の強度で６０秒間振とう処理を行った。振とう処理後の粒子を走査型電子顕微鏡（ＳＥＭ）で観察し、耐溶剤性を下記の基準で判定した。
【０２３０】
［耐溶剤性の判定基準］
Ａ：絶縁部が変形していない
Ｂ：絶縁部が変形しているが溶解せず原型を留める
Ｃ：絶縁部が完全に溶解
【０２３１】
結果を下記の表１，２に示す。なお、表中、Ｔｇは、ガラス転移温度を示す。
【０２３２】
【表１】
2020098764.tif 000003
【０２３３】
【表２】
2020098764.tif 000004
【符号の説明】
【０２３４】
１…絶縁部付き導電性粒子
２…導電性粒子
３…絶縁部
１１…基材粒子
１２…導電部
２１…絶縁部付き導電性粒子
２２…導電性粒子
３１…導電部
３２…芯物質
３３…突起
４１…絶縁部付き導電性粒子
４２…導電性粒子
５１…導電部
５２…突起
６１…絶縁部付き導電性粒子
６２…絶縁部
８１…接続構造体
８２…第１の接続対象部材
８２ａ…第１の電極
８３…第２の接続対象部材
８３ａ…第２の電極
８４…接続部
【図１】
2020098764.tif 000005
【図２】
2020098764.tif 000006
【図３】
2020098764.tif 000007
【図４】
2020098764.tif 000008
【図５】
2020098764.tif 000009